(57)【要約】      （修正有）【課題】製缶性に優れたポリエステルフィルム被覆金属板並びにその製造方法及び優れた特徴を有するポリエステルフィルム被覆金属缶を提供する。【解決手段】缶の内側面に（Ｉ）層／（ＩＩ）層／（ＩＩＩ）層のポリエステルフィルム（ＡＦ）を外側面にポリエステルフィルム（ＢＦ）を被覆したポリエステルフィルム被覆金属板とする。ここで、（Ｉ）層及び（ＩＩＩ）層がエチレンテレフタレートとブチレンテレフタレートの混合物にワックスを配合した混合ポリエステルからなる。（ＩＩ）層が全酸成分残基の９５モル％以下がテレフタル酸残基で、５モル％以上が炭素数１０以上の脂肪族ジカルボン酸よりなるポリエステルからなる。ポリエステルフィルム（ＢＦ）は、（Ｉ）層と同様の混合ポリエステルからなる。該ポリエステルフィルムを、内面側には（Ｉ）層又は（ＩＩＩ）層、外面側には（ＢＦ）が相接するように金属板の両面に圧着被覆させる。    【選択図】なし【特許請求の範囲】
【請求項１】
缶の内面側となる面に（Ｉ）層／（ＩＩ）層／（ＩＩＩ）層の複合構成のポリエステルフィルム（ＡＦ）が被覆され、缶の外面側となる面に単層のポリエステルフィルム（ＢＦ）が被覆されたポリエステルフィルム被覆金属板であって、該ポリエステルフィルム（ＡＦ）の（Ｉ）層、（ＩＩＩ）層、及び該ポリエステルフィルム（ＢＦ）は、エチレンテレフタレートを主体とするポリエステルとブチレンテレフタレートを主体とするポリエステルを６０：４０〜３０：７０重量％の範囲で混合した混合ポリエステルからなるポリエステルフィルムであり、少なくとも該（Ｉ）層、及び該ポリエステルフィルム（ＢＦ）には該混合ポリエステル１００重量部に対してワックスが０．０１〜０．１５重量部の割合で配合され、該ポリエステルフィルム（ＡＦ）の（ＩＩ）層が全酸成分残基の９５モル％以下がテレフタル酸残基で、且つ５モル％以上が炭素数１０以上の脂肪族ジカルボン酸よりなるポリエステルフィルムであり、少なくとも金属板の缶の内面側となる面に被覆されているポリエステルフィルムの密度が１．３２０ｇ／ｃｍ３以下であることを特徴とするポリエステルフィルム被覆金属板。
【請求項２】
上記混合ポリエステルに配合されるワックスが、パラフィン系ワックス、ポリエチレンワックス、エステル系ワックス、グリセリン脂肪酸エステル、高級脂肪酸モノアミドから選ばれた１種、又は２種以上であることを特徴とする請求項１記載のポリエステルフィルム被覆金属板。
【請求項３】
缶の内面側となる面に（Ｉ）層／（ＩＩ）層／（ＩＩＩ）層の複合構成のポリエステルフィルム（ＡＦ）、缶の外面側となる面に単層のポリエステルフィルム（ＢＦ）を被覆するポリエステルフィルム被覆金属板の製造方法であって、ポリエステルフィルム（ＡＦ）の（Ｉ）層、（ＩＩＩ）層、及びポリエステルフィルム（ＢＦ）の原料として、エチレンテレフタレートを主体とするポリエステルとブチレンテレフタレートを主体とするポリエステルを６０：４０〜３０：７０重量％の混合比で混合した混合ポリエステルを使用し、少なくともポリエステルフィルム（ＡＦ）の（Ｉ）層、及びポリエステルフィルム（ＢＦ）には該混合ポリエステル１００重量部に対してワックスが０．０１〜０．１５重量部の割合で配合され、ポリエステルフィルム（ＡＦ）の（ＩＩ）層の原料として全酸成分残基の９５モル％以下がテレフタル酸残基で、且つ５モル％以上が炭素数１０以上の脂肪族ジカルボン酸よりなるポリエステルを使用し、Ｔダイから層状に押出した溶融樹脂膜を、表面粗度（Ｒａ）が０．２μｍ以上〜４．０μｍ未満の冷却ロールで冷却固化させた後、少なくとも縦方向に１軸延伸を行ってポリエステルフィルムとし、次いで両端部を切断除去した該ポリエステルフィルムを、該ポリエステルフィルムのブチレンテレフタレートを主体とするポリエステルの融点−１０℃から融点＋５０℃に加熱されている金属板の一方の面にポリエステルフィルム（ＡＦ）の（ＩＩＩ）層が、他方の面にポリエステルフィルム（ＢＦ）が相接するように該金属板の両面に圧着させて被覆させ、更に該金属板の温度をポリエステルフィルム（ＡＦ）の（Ｉ）層のエチレンテレフタレートを主体とするポリエステルの融点以上に加熱した後、急冷することを特徴とするポリエステルフィルム被覆金属板の製造方法。
【請求項４】
請求項１、請求項２の何れかに記載された前記のポリエステルフィルム被覆金属板から成形して得られる缶であって、少なくとも缶の内面側に被覆されているポリエステルフィルムの密度が１．３２０ｇ／ｃｍ３以下であることを特徴とするポリエステルフィルム被覆金属缶。
【発明の詳細な説明】
【技術分野】
【０００１】
本発明はポリエステルフィルム被覆金属板、ポリエステルフィルム被覆金属板の製造方法、及びポリエステルフィルム被覆金属板を成形して得られるポリエステルフィルム被覆金属缶に関するものである。
【０００２】
更に詳細には、成形性、特に、金属缶の高速・高加工度の製缶性（例えば、絞り・しごき加工性）に優れたポリエステルフィルム被覆金属板に関するもので、そのポリエステルフィルム被覆金属板は従来の製造方法に比べ安価な方法で得られる製造方法であり、更に、得られる缶は耐食性や耐デント性に優れているため内容物の保存性に優れ、又、内容物を充填・密封した後に施されるレトルト殺菌処理と言った熱水処理やパストロ殺菌処理と言った温水処理が施された後にも缶の外面フィルムは透明感を失わないため、良好な印刷外観の保持性に優れる、と言った特徴を有するポリエステルフィルム被覆金属缶に関するものである。
【背景技術】
【０００３】
スチールやアルミニウムを素材とした金属缶・容器は、その形状からスリーピース缶とツーピース缶とに大別される。
【０００４】
スリーピース缶は、地蓋、缶胴、天蓋から成るためスリーピース缶と呼ばれており、製胴方法が現在はシーム溶接や接着が主であることから価格の安いスチールが使用されている。
【０００５】
一方、ツーピース缶は、地蓋と缶胴とが一体となったもので、それに天蓋とから成るためツーピース缶、又は缶胴部に接合部がないことからシームレス缶とも呼ばれ、絞り加工や絞り・しごき加工で製缶され、スチールとアルミニウムが使用されている。
【０００６】
従来、金属缶の場合、内面は内容物による腐食防止の点から塗装が施され、一方、外面は内容物の提示や商標デザインの提示等の点から塗装・印刷が施されている。こうした塗装にはエポキシ系、フェノール系と言った各種の熱硬化性塗料が使用され、該熱硬化性塗料は熱硬化性樹脂を有機溶剤に溶解したものや分散させたものを塗布・乾燥して金属を被覆するもので、一般に広く使用されている。しかしながら、こうした熱硬化性樹脂による被覆方法は乾燥時間が長くかかって生産性が低下したり、多量の有機溶剤による環境汚染など、種々の問題を発生させることが多い、と言った欠点があった。
【０００７】
こうした種々の問題を解消するため、近年、熱可塑性樹脂フィルムを積層した被覆缶が開発され、市場に出回っており、樹脂フィルムを金属板に被覆した技術は、例えば特許文献１、特許文献２、特許文献３等、数多く提案され、開示されている。
【０００８】
しかし、こうした開示されている技術では、下記の数式１で表される缶壁部の加工度（板厚減少率とも呼ばれる）が高い絞り・しごき加工に耐えるフィルムは、内容物を充填・密封した後に施されるレトルト殺菌処理と言った熱水処理やパストロ殺菌処理と言った温水処理でフィルムの白化（フィルムが白くなる現象）が起こり易く、缶の外観を損ねることになり、一方、白化が起こり難いフィルムは高加工性に劣る、と言った状況で、両立できる樹脂フィルムがなかなか無く、高加工性と耐白化性の両立できるフィルム被覆缶が所望されている。
加工度（％）＝（（元板厚−缶壁部板厚）／元板厚））×１００  ……  数式１
【０００９】
又、フィルム被覆金属板の製造技術の面からは、被覆金属板の製缶性は前述したようにツーピース缶の場合、熱可塑性樹脂フィルム被覆金属板の加工度（又は変形度合）が大きいので成形時に缶内面側の樹脂フィルムに傷が入り易く、その場合、缶内面の品質確保ができなくなるため、缶の品質検査を厳重に行う必要性が生じ、製品歩留まりが現行の塗装缶に比べて劣る、といった欠点が挙げられている。
【００１０】
又、内容物が充填・密封された缶を落とした場合、その部位に衝撃が加わり材料が変形するばかりでなく、同時にその衝撃と変形で被覆されているフィルムや塗膜にクラックが入り、激しい場合にはそこが缶の金属の腐食起点となる、と言った現象があり、内容物によっては金属腐食が孔食となり缶に孔が開くと言った穿孔缶となる場合があることから、耐食性は内容物の保存の点から重要な特性となっている。
【００１１】
従って、塗膜やフィルムは缶が落下させられてもクラックが入り難いことが重要で、こうした缶特性は、塗膜やフィルム面からは「耐デント性」と呼ばれているが、耐デント性は、特に、前述したレトルト殺菌処理と言った熱水処理やパストロ殺菌処理と言った温水処理によって、特に結晶性ポリエステルの場合では著しく低下するため、充填する内容物に制約があった。
【００１２】
こうした背景もあって、成形技術の改善や同時に廉価な被覆金属板の製造方法の検討がなされてきている。
【００１３】
例えば、低価格の被覆金属板を得る方法としては、熱可塑性樹脂を溶融押出法で被覆する方法が、例えば特許文献４等で開示されている。
【００１４】
しかし、該方法ではＴダイから金属板までの距離を短くすることが困難であり、その結果、両端部の厚みが非常に厚くなるため、厚みが均一な中央部分（実質的に金属板に被覆できる部分）が狭くなり、且つ切断除去した両端部を再利用できないため材料ロスが多くなる、と言った欠点を有する被覆方法であった。
【００１５】
かかる欠点を回避するため、溶融押出後に冷却固化して得たポリエチレンテレフタレート及び／又はポリブチレンテレフタレートの未配向フィルムを加熱された金属板に圧着させる方法が、特許文献５等で開示されている。
【００１６】
該方法では、Ｔダイから金属板までの距離を短くすることが可能であり、その結果、厚みが均一な中央部分（実質的に金属板に被覆できる部分）が前記した方法より広がり、且つ切断除去した両端部を再利用できるため、材料ロスを少なくすることができる方法である。
【００１７】
しかしながら、該方法は両端部を切断する際、フィルムが破断し易く、又、原料ポリエステルとして、ポリブチレンテレフタレートの含有率が多くなると（例えば４０重量％以上）、該原料ポリエステルからなるポリエステル製膜用として公知のクロムめっきの鏡面ロールを用いて３０ｍ／分以上の高速で製膜した場合、フィルム表面に微細な凹凸が発生し易く、このフィルムを被覆した場合、金属板とフィルムの間に気泡が存在する状態となり、製缶時にこの気泡を起点とした微細なフィルム破れが発生し易い、と言う欠点があった。
【００１８】
又、絞り加工や絞り・しごき加工等の製缶加工に優れたポリエステルフィルムとして、例えば特許文献６に、２，６−ナフタレンジカルボン酸８０〜９５モル％、脂肪族ジカルボン酸５〜２０モル％からなる酸成分と、主としてエチレングリコールからなるグリコール成分よりなり、平均粒径２．５μｍ以下の滑剤（好ましくはシリカ、アルミナ、二酸化チタン、炭酸カルシウム、硫酸バリウム、シリコーン樹脂粒子）を含有したポリエステル二軸延伸フィルム、が開示されている。
【００１９】
更に、前述した耐デント性について言えば、耐デント性が良好なポリエステル被覆積層体として、特許文献７等に、（Ｉ）：ポリエチレンテレフタレート・セグメント、（ＩＩ）：ブチレングリコールと芳香族二塩基酸から誘導されたポリエステル・セグメント、（ＩＩＩ）：ブチレングリコールと脂肪族二塩基酸から誘導されたポリエステル・セグメントを（Ｉ）：（ＩＩ）：（ＩＩＩ）＝１０〜７０：１２〜８１：３〜５４の重量比で含有し、更にヒンダードフェノール系酸化防止剤を０．０１〜１．５重量％含有するポリエステルよりなる積層体が開示されている。
【００２０】
しかしながら、該積層体を被覆した金属板を、例えば８０缶／分以上の高速で絞り・しごき加工して金属缶を得ようとした場合、缶内面側でのパンチの離型性が劣るため、缶の開口部が挫屈したりして正常な缶が得られない場合があることや、缶の外面側はフィルムが缶の高さ方向にダイスによる縦傷が入る、通称「カジリ」と呼ばれる現象が発生して外観を著しく損ねた缶となり易く、従ってポリエステル被覆金属板として未だ十分に満足できるものは得られていないのが現状である。
【特許文献１】特開平７−２２４１号公報
【特許文献２】特開平７−１９５６１９号公報
【特許文献３】特開平８−２４４７５０号公報
【特許文献４】特開昭５７−２０３５４５号公報
【特許文献５】特開２００１−１４４７号公報
【特許文献６】特開平７−８２３９１号公報
【特許文献７】特開平１０−１１９１８３号公報
【発明の開示】
【発明が解決しようとする課題】
【００２１】
そこで、本発明の目的は、高速・高加工度での製缶性（例えば、絞り・しごき加工性）に優れた、ポリエステルフィルム被覆金属板を提供することである。
【００２２】
又、本発明の別の目的は、得られるフィルムの厚みが均一な中央部分（実質的に金属板に被覆できる部分）が広く、且つ切断除去した両端部を再利用できるため材料ロスを少なくすることができ、更に両端部を切断除去する際に、フィルムが切断しやすく、高速で溶融樹脂膜を冷却固化した場合にもフィルムに微細な凹凸が発生しにくい、と言った利点を有し、生産効率の高い、低価格のポリエステルフィルム被覆金属板の製造方法を提供することである。
【００２３】
更に、本発明の別の目的は、耐食性や缶が落下させられ時に起こるフィルムのマイクロクラックが発生し難い、と言った良好な耐デント性を、特にレトルト殺菌処理と言った熱水処理を経た後でも有しており、内容物の保存性に優れ、又、レトルト殺菌処理と言った熱水処理やパストロ殺菌処理と言った温水処理を経てもフィルムの白化現象が起こらないため、缶の外観は美麗観を確保されるなど、従来にない優れた特徴を有するポリエステルフィルム被覆金属缶を提供するものである。
【課題を解決するための手段】
【００２４】
本発明のポリエステルフィルム被覆金属板は、缶の内面側となる面に（Ｉ）層／（ＩＩ）層／（ＩＩＩ）層の複合構成のポリエステルフィルム（ＡＦ）が被覆され、缶の外面側となる面に単層のポリエステルフィルム（ＢＦ）が被覆されたポリエステルフィルム被覆金属板であって、該ポリエステルフィルム（ＡＦ）の（Ｉ）層、（ＩＩＩ）層、及び該ポリエステルフィルム（ＢＦ）が、エチレンテレフタレートを主体とするポリエステルとブチレンテレフタレートを主体とするポリエステルを６０：４０〜３０：７０重量％の範囲で混合した混合ポリエステルからなるポリエステルフィルムであり、少なくとも該（Ｉ）層、及び該ポリエステルフィルム（ＢＦ）には該混合ポリエステル１００重量部に対してワックスが０．０１〜０．１５重量部の割合で配合され、該ポリエステルフィルム（ＡＦ）の（ＩＩ）層が全酸成分残基の９５モル％以下がテレフタル酸残基で、且つ５モル％以上が炭素数１０以上の脂肪族ジカルボン酸よりなるポリエステルフィルムであり、少なくとも金属板の缶の内面側となる面に被覆されているポリエステルフィルムの密度が１．３２０ｇ／ｃｍ３以下であることを特徴とする。
【００２５】
詳細には、本発明のポリエステルフィルム被覆金属板は、混合ポリエステルに配合されるワックスが、パラフィン系ワックス、ポリエチレンワックス、エステル系ワックス、グリセリン脂肪酸エステル、高級脂肪酸モノアミドから選ばれた１種又は２種以上であることを特徴とする。
【００２６】
又、本発明のポリエステルフィルム被覆金属板の製造方法は、缶の内面側となる面に（Ｉ）層／（ＩＩ）層／（ＩＩＩ）層の複合構成のポリエステルフィルム（ＡＦ）、缶の外面側となる面に単層のポリエステルフィルム（ＢＦ）を被覆するポリエステルフィルム被覆金属板の製造方法であって、ポリエステルフィルム（ＡＦ）の（Ｉ）層、（ＩＩＩ）層、及びポリエステルフィルム（ＢＦ）の原料として、エチレンテレフタレートを主体とするポリエステルとブチレンテレフタレートを主体とするポリエステルを６０：４０〜３０：７０重量％の混合比で混合した混合ポリエステルを使用し、少なくともポリエステルフィルム（ＡＦ）の（Ｉ）層、及びポリエステルフィルム（ＢＦ）には該混合ポリエステル１００重量部に対してワックスが０．０１〜０．１５重量部の割合で配合され、ポリエステルフィルム（ＡＦ）の（ＩＩ）層の原料として全酸成分残基の９５モル％以下がテレフタル酸残基で、且つ５モル％以上が炭素数１０以上の脂肪族ジカルボン酸よりなるポリエステルを使用し、Ｔダイから層状に押出した溶融樹脂膜を、表面粗度（Ｒａ）が０．２μｍ以上〜４．０μｍ未満の冷却ロールで冷却固化させた後、少なくとも縦方向に１軸延伸を行ってポリエステルフィルムとし、次いで両端部を切断除去した該ポリエステルフィルムを、該ポリエステルフィルムのブチレンテレフタレートを主体とするポリエステルの融点−１０℃から融点＋５０℃に加熱されている金属板の一方の面にポリエステルフィルム（ＡＦ）の（ＩＩＩ）層が、他方の面にポリエステルフィルム（ＢＦ）が相接するように該金属板の両面に圧着させて被覆させ、更に該金属板の温度をポリエステルフィルム（ＡＦ）の（Ｉ）層のエチレンテレフタレートを主体とするポリエステルの融点以上に加熱した後、急冷することを特徴とする。
【００２７】
更に、本発明のポリエステルフィルム被覆金属缶は、前記のポリエステルフィルム被覆金属板から成形して得られる缶であって、少なくとも缶の内面側に被覆されているポリエステルフィルムの密度が１．３２０ｇ／ｃｍ３以下であることを特徴とする。
【発明の効果】
【００２８】
本発明のポリエステルフィルム被覆金属板は、缶の内面側となる面に（Ｉ）層／（ＩＩ）層／（ＩＩＩ）層の複合構成のポリエステルフィルム（ＡＦ）が被覆され、缶の外面側となる面に単層のポリエステルフィルム（ＢＦ）が被覆されたポリエステルフィルム被覆金属板であって、該ポリエステルフィルム（ＡＦ）の（Ｉ）層、（ＩＩＩ）層、及び該ポリエステルフィルム（ＢＦ）は、エチレンテレフタレートを主体とするポリエステルとブチレンテレフタレートを主体とするポリエステルを６０：４０〜３０：７０重量％の範囲で混合した混合ポリエステルからなるポリエステルフィルムであり、少なくとも該（Ｉ）層、及び該ポリエステルフィルム（ＢＦ）には該混合ポリエステル１００重量部に対してワックスが０．０１〜０．１５重量部の割合で配合され、該ポリエステルフィルム（ＡＦ）の（ＩＩ）層が全酸成分残基の９５モル％以下がテレフタル酸残基で、且つ５モル％以上が炭素数１０以上の脂肪族ジカルボン酸よりなるポリエステルフィルムであり、少なくとも金属板の缶の内面側となる面に被覆されているポリエステルフィルムの密度が１．３２０ｇ／ｃｍ３以下であることを特徴としており、これによって高速・高加工度での製缶性（例えば、絞り・しごき加工性）に優れた、ポリエステルフィルム被覆金属板を提供することが可能になった。
【００２９】
本発明のポリエステルフィルム被覆金属板は、配合されるワックスが、パラフィン系ワックス、ポリエチレンワックス、エステル系ワックス、グリセリン脂肪酸エステル、高級脂肪酸モノアミドの中から選ばれた１種、又は２種以上であることを特徴としており、混合ポリエステルにワックスを配合することにより、得られるポリエステルフィルムの動摩擦係数を低下させ、滑り易くする効果を有するようになり、これにより、パンチの離型性の向上や耐カジリ性を向上させることができ、高速・高加工度での製缶性（例えば、絞り・しごき加工性）に優れた、ポリエステルフィルム被覆金属板を提供することが可能になった。
【００３０】
又、本発明のポリエステルフィルム被覆金属板を使用して、良好な耐食性や耐デント性を備えた、優れたポリエステルフィルム被覆金属缶が得られ、又、内容物を充填した後に行われるレトルト殺菌処理で、フィルムの白化といった外観を大きく損ねる現象が発生せず、優れた印刷外観が保持・確保できるなど、多くの利点を有したポリエステルフィルム被覆金属缶が得られるようになった。
【００３１】
本発明のポリエステルフィルム被覆金属板の製造方法は、缶の内面側となる面に（Ｉ）層／（ＩＩ）層／（ＩＩＩ）層の複合構成のポリエステルフィルム（ＡＦ）、缶の外面側となる面に単層のポリエステルフィルム（ＢＦ）を被覆するポリエステルフィルム被覆金属板の製造方法であって、ポリエステルフィルム（ＡＦ）の（Ｉ）層、（ＩＩＩ）層、及びポリエステルフィルム（ＢＦ）の原料として、エチレンテレフタレートを主体とするポリエステルとブチレンテレフタレートを主体とするポリエステルを６０：４０〜３０：７０重量％の混合比で混合した混合ポリエステルを使用し、少なくともポリエステルフィルム（ＡＦ）の（Ｉ）層、及びポリエステルフィルム（ＢＦ）には該混合ポリエステル１００重量部に対してワックスが０．０１〜０．１５重量部の割合で配合され、ポリエステルフィルム（ＡＦ）の（ＩＩ）層の原料として全酸成分残基の９５モル％以下がテレフタル酸残基で、且つ５モル％以上が炭素数１０以上の脂肪族ジカルボン酸よりなるポリエステルを使用し、Ｔダイから層状に押出した溶融樹脂膜を、表面粗度（Ｒａ）が０．２μｍ以上〜４．０μｍ未満の冷却ロールで冷却固化させた後、少なくとも縦方向に１軸延伸を行ってポリエステルフィルムとし、次いで両端部を切断除去した該ポリエステルフィルムを、該ポリエステルフィルムのブチレンテレフタレートを主体とするポリエステルの融点−１０℃から融点＋５０℃に加熱されている金属板の一方の面にポリエステルフィルム（ＡＦ）の（ＩＩＩ）層が、他方の面にポリエステルフィルム（ＢＦ）が相接するように該金属板の両面に圧着させて被覆させ、更に該金属板の温度をポリエステルフィルム（ＡＦ）の（Ｉ）層のエチレンテレフタレートを主体とするポリエステルの融点以上に加熱した後、急冷することを特徴としており、得られるフィルムの厚みが均一な中央部分（実質的に金属板に被覆できる部分）が広く、かつ切断除去した両端部を再利用できるため材料ロスが少なく、更に両端部を切断除去する際に、フィルムが切断し易く、高速で溶融樹脂膜を冷却固化した場合にもフィルムに微細な凹凸が発生しにくい、と言った利点を有し、生産効率の高い、低価格のポリエステルフィルム被覆金属板の製造方法を提供することができるようになった。
【００３２】
本発明のポリエステルフィルム被覆金属缶は、前記のポリエステルフィルム被覆金属板から成形加工して得られるシームレス缶であって、少なくとも缶の内面側に被覆されているポリエステルフィルムの密度が１．３２０ｇ／ｃｍ３以下であることを特徴としており、高加工度の製缶処理後も、良好な耐食性や耐デント性を有する等、品質面からも優れた缶を得ることができるようになった。
【００３３】
又、本発明のポリエステルフィルム被覆金属板から成形して得られる缶は、前述したように、内容物を充填・密封した後に施されるレトルト殺菌処理と言った熱水処理やパストロ殺菌処理と言った温水処理を経てもフィルムの白化現象が発生しにくいため、例えば缶の外観は美麗観を確保でき、更には、レトルト殺菌処理と言った熱水処理後においても良好な耐デント性を有する。
【発明を実施するための最良の形態】
【００３４】
先ず、本発明に使用されるポリエステルフィルムについて説明する。
【００３５】
本発明で使用されるポリエステルフィルムは、缶の内面側に被覆される（Ｉ）層／（ＩＩ）層／（ＩＩＩ）層の複合構成のポリエステルフィルム（ＡＦ）と、缶の外面側に被覆される単層のポリエステルフィルム（ＢＦ）であり、該ポリエステルフィルム（ＡＦ）は（Ｉ）層、又は（ＩＩＩ）層側を金属板に相接して被覆され、更には、製缶性と内容物が充填・密封した後に施される殺菌処理時の白化の問題から、該ポリエステルフィルム（ＡＦ）の（Ｉ）層、（ＩＩＩ）層、及び該ポリエステルフィルム（ＢＦ）は、エチレンテレフタレートを主体とするポリエステルとブチレンテレフタレートを主体とするポリエステルを６０：４０〜３０：７０重量％の混合比で混合し、該混合ポリエステル１００重量部に対してワックスを０．０１〜０．１５重量部配合してなる混合ポリエステルからなるポリエステルフィルムであり、該ポリエステルフィルム（ＡＦ）の（ＩＩ）層は、全酸成分残基の９５モル％以下がテレフタル酸残基で、且つ５モル％以上が炭素数１０以上の脂肪族ジカルボン酸よりなるポリエステルからなるポリエステルフィルムである。
【００３６】
上記ポリエステルフィルム（ＡＦ）の（Ｉ）層、（ＩＩＩ）層、及び上記ポリエステルフィルム（ＢＦ）は、エチレンテレフタレートを主体とするポリエステルとブチレンテレフタレートを主体とするポリエステルを６０：４０〜３０：７０重量％の混合比で混合した混合ポリエステルからなるポリエステルフィルムであることが必要である。
【００３７】
上記混合ポリエステルからなるポリエステルフィルムにおいて、エチレンテレフタレートを主体とするポリエステルが、重量％で６０％以上では、内容物を充填・密封した後に施されるレトルト殺菌処理と言った熱水処理やパストロ殺菌処理と言った温水処理でフィルムの白化現象が起こり、特に缶の外面外観を損ねるため、好ましくない。
【００３８】
一方、ブチレンテレフタレートを主体とするポリエステルが７０重量％を超えると製缶性に問題が発生し易く、特に缶外面側のフィルムが、しごき加工で缶高さ方向に縦疵が入る、通称、「カジリ」と呼ばれている現象が起こり、印刷外観を損ねるため、製品にならず好ましくない。
【００３９】
カジリは、特にしごき加工の加工度が高くなると発生しやすく、生産歩留まりが低下するだけでなく、場合によっては製造ラインをストップして金型の手入れを行う必要があり、生産性を著しく低下させる原因となるため、極力、回避しなければならない問題である。
【００４０】
本発明では、ポリエステルフィルム（ＡＦ）の少なくとも（Ｉ）層、及びポリエステルフィルム（ＢＦ）には、缶内面側ではパンチの離型性の向上、缶の外面側は耐カジリ性の向上のため、ワックスを混合ポリエステル１００重量部に対して０．０１〜０．１５重量部配合することが必要である。
【００４１】
混合ポリエステルにワックスを配合することにより、得られるポリエステルフィルムの動摩擦係数を低下させ、滑り易くする効果を有するようになり、このことがパンチ離型性の向上や耐カジリ性を向上させている、と考えられ、ポリエステルフィルム表面の動摩擦係数（μ）としては０．２以下の値を示すことが好ましい。
【００４２】
ワックスが混合ポリエステル１００重量部に対して０．０１重量部未満の場合、８０缶／分以上の高速製缶でパンチ離型性の低下やカジリが発生し易くなり、好ましくない。
【００４３】
一方、ワックスが混合ポリエステル１００重量部に対して０．１５重量部を超えても、８０缶／分以上の高速製缶でのパンチ離型性や耐カジリ性の向上は飽和しており、経済的でない。又、０．１５重量部を超えると、場合によってはフィルムの透明性が局部的に劣る透明欠陥や気泡の発生が起こることがあり、好ましくない。
【００４４】
混合ポリエステルに配合されるワックスは、製膜の安定性（押出機へ供給する際の取り扱い性）の点からパラフィン系ワックス、ポリエチレンワックス、エステル系ワックス、グリセリン脂肪酸エステル、高級脂肪酸モノアミドから選ばれた１種、又は２種以上であることが好ましい。
【００４５】
混合ポリエステルへのワックスの配合方法は、特に限定するものでなく、例えば混合ポリエステルとワックスを溶融混練して得たポリマーを用いてフィルムを製造する方法、混合ポリエステルとワックスとの混合物を用いてフィルムを製造する方法、等が使用できる。又、ワックス以外の無機又は有機粒子よりなる滑剤を併用してもかまわない。
【００４６】
更に、本発明では、ポリエステルフィルム（ＡＦ）の（ＩＩＩ）層は、後述するようにポリエステルフィルム（ＡＦ）の被覆適性を重視したものであることから、ワックスの配合は必須要件ではないが、（Ｉ）層と同様にワックスを混合ポリエステル１００重量部に対して０．０１〜０．１５重量部配合することも可能で、この場合は金属面に相接させて積層させる面は、（Ｉ）層と（ＩＩＩ）層の何れの面でも良い。
【００４７】
本発明におけるポリエステルフィルム（ＡＦ）の（ＩＩ）層は、全酸成分残基の９５モル％以下がテレフタル酸残基で、かつ５モル％以上が炭素数１０以上の脂肪族ジカルボン酸よりなるポリエステルである。
【００４８】
炭素数が１０以上の脂肪族ジカルボン酸としては、セバシン酸、エイコ酸、デカンジカルボン酸、ダイマー酸等が上げられる。
【００４９】
ダイマー酸は、オレイン酸等の高級不飽和脂肪酸の二量化反応によって得られ、通常不飽和結合を分子中に有するが、水素結合をして不飽和度を下げたものも使用できる。水素添加をした方が耐熱性や柔軟性が向上するためより好ましい。また、二量化反応の過程で直鎖分岐状構造、脂環構造、芳香環構造が生成されるが、これらの構造や量は特に限定するものではない。
【００５０】
本発明におけるポリエステルフィルム（ＡＦ）の（ＩＩ）層は、耐デント性の向上を目的としたものであるが、柔軟性を有するポリエステル樹脂であることが必要であるが、こうした樹脂は同時に耐熱性は劣る、と言った特性を一般に有している。
【００５１】
耐デント性について言えば、（ＩＩ）層に炭素数１０以上の脂肪族ジカルボン酸残基からなるポリエステル樹脂を適用することで、優れた耐デント性を有するポリエステルフィルム被覆金属缶が得られるが、前述したように、こうしたポリエステル樹脂は耐熱性が劣るため、たとえ本発明のように（Ｉ）層にパンチ離型性の良好なポリエステルフィルムが存在していても、被覆材を成形する際、缶からパンチが抜け難い、と言ったパンチ離型性が劣り、連続製缶性の点で問題となる場合がある。
【００５２】
こうしたパンチ離型性の問題点を回避し、耐デント性を確保するには、本発明のように（ＩＩ）層が全酸成分残基の９５モル％以下がテレフタル酸残基で、かつ５モル％以上が炭素数１０以上の脂肪族ジカルボン酸残基よりなる、ポリエステルからなるフィルムを適用することで達成される。
【００５３】
炭素数１０以上の脂肪族ジカルボン酸残基の含有量が５モル％未満では、テレフタル酸残基からなるポリエステル樹脂の影響が大きく、パンチ離型性は良好であるが、炭素数１０以上の脂肪族ジカルボン酸と共重合させた効果が余り現れず、耐デント性の向上は見られない。
【００５４】
一方、炭素数１０以上の脂肪族ジカルボン酸残基の含有量が多くなると、耐デント性は向上してくるが、パンチ離型性の低下が起こり易くなる。
【００５５】
炭素数１０以上の脂肪族ジカルボン酸残基の含有量の最適範囲は、パンチ離型性等の連続製缶性と、耐デント性の両者の観点から決めるのが好ましく、勿論、連続製缶性が問題となる程、パンチ離型性が劣ってくるか否かは、成形速度と加工度によって決まってくる要素があり、一概には言えないが、含有量が２０〜２５モル％を超えたあたりからパンチ離型性の低下傾向が現れてくるので、それ以下とするのが好ましい。  
【００５６】
ポリエステルフィルム（ＡＦ）の（ＩＩ）層を構成するポリエステルは、テレフタル酸残基と炭素数が１０以上の脂肪族ジカルボン酸残基が、前記の範囲を満足していれば、これらの酸以外のジカルボン酸残基を含むことを、特に限定するものではない。
【００５７】
又、炭素数が１０以上の脂肪族ジカルボン酸残基は１種類であっても良いし、２種類以上を併用しても良い。
【００５８】
更に、ポリエステルフィルム（ＡＦ）の（ＩＩ）層を構成するポリエステルのグリコール残基は特に限定するものではなく、エチレングリコール、プロパンジオール、ブタンジオール、ペンタンジオール、ヘキサンジオール、ネオペンチルグリコール等の脂肪酸グリコール、シクロヘキサンジメタノール等の脂環族グリコール、ビスフェノールＡ、ビスフェノールＳ等の芳香族グリコールの残基で良い。
【００５９】
本発明に使用されるポリエステルは結晶性ポリエステルを主体とするポリエステルフィルムであり、融点は１８０℃以上であることが、製缶性（特に、絞り・しごき加工において、缶の内面側はパンチの離型性の確保、缶の外面側は樹脂の耐カジリ性の点から必要である。ポリエステルの融点は、好ましくは２００℃以上が、更に好ましくは２２０℃以上がパンチの離型性や耐カジリ性の観点からは良い。
【００６０】
本発明ではポリエチレンテレフタレートとポリブチレンテレフタレートの特性を損なわない範囲でテレフタル酸以外のジカルボン酸成分とエチレングリコール及びブタンジオール以外のグリコール成分を使用することは可能である。
【００６１】
例えば、ジカルボン酸として、イソフタル酸、オルソフタル酸、ナフタレンジカルボン酸、ジフェニルスルホンジカルボン酸、５−ナトリウムスルホイソフタル酸等の芳香族ジカルボン酸、シュウ酸、コハク酸、アジピン酸、セバシン酸、デカンジカルボ酸、マレイン酸、フマル酸、ダイマー酸等の脂肪族ジカルボン酸、Ｐ−オキシ安息香酸等のオキシカルボン酸、シクロヘキサンジカルボン酸等の脂環族ジカルボン酸が使用できる。又、エチレングリコール及びブタンジオール以外の成分として、プロパンジオール、ペンタンジオール、ヘキサンジオール、ネオペンチルグリコール等の脂肪族グリコール、シクロヘキサンジメタノール等の脂環族グリコール、ビスフェノールＡ、ビスフェノールＳ等の芳香族グリコールが使用できる。
【００６２】
本発明におけるポリエステルの製造方法については特に限定しない。即ち、エステル交換法又は直接重合法のいずれの方法で製造されたものであっても使用できる。又、分子量を高めるために固相重合法で製造されたものであってもかまわない。更に、缶に内容物を充填・密封した後に実施されるレトルト殺菌処理、パストロ殺菌処理等でのポリエステル樹脂からの溶出オリゴマー量を少なくする点から、減圧固相重合法で製造されたオリゴマー含有量が低いポリエステルを使用することは好ましい。
【００６３】
なお、本発明におけるポリエステルには、必要に応じて酸化防止剤、熱安定化剤、紫外線吸収剤、可塑剤、顔料、帯電防止剤、潤滑剤、結晶核剤、無機又は有機粒子よりなる滑剤等を配合させてもよい。
【００６４】
次に、本発明の、金属板に被覆するポリエステルフィルムの製造方法について述べる。
【００６５】
本発明の方法では、缶の内面側に被覆されるポリエステルフィルム（ＡＦ）の（Ｉ）層として、エチレンテレフタレートを主体とするポリエステルとブチレンテレフタレートを主体とするポリエステルを６０：４０〜３０：７０重量％の混合比で混合し、該混合ポリエステル１００重量部に対してワックスを０．０１〜０．１５重量部含む混合ポリエステルを公知の１軸、又は２軸押出機内で溶融し、又、ポリエステルフィルム（ＡＦ）の（ＩＩ）層として、全酸成分残基の９５モル％以下がテレフタル酸残基で、且つ５モル％以上が炭素数１０以上の脂肪族ジカルボン酸よりなるポリエステルを別の１軸、又は２軸押出機で溶融し、更に、ポリエステルフィルム（ＡＦ）の（ＩＩＩ）層として、エチレンテレフタレートを主体とするポリエステルとブチレンテレフタレートを主体とするポリエステルを６０：４０〜３０：７０重量％の混合比で混合した混合ポリエステルを公知の１軸、又は２軸押出機内で溶融し、それぞれのポリエステルを、Ｔダイを用いて層状にキャストした溶融樹脂膜を冷却ロールで冷却固化させる。
【００６６】
その際、冷却ロールの表面粗度（Ｒａ）は、Ｔダイから層状に押出す速度との関係でフィルム製造の重要な要件となっており、本発明の方法では表面粗度（Ｒａ）は０．２μｍ以上〜４．０μｍ未満であることが必要である。
【００６７】
又、缶の外面側に被覆されるポリエステルフィルム（ＢＦ）として、エチレンテレフタレートを主体とするポリエステルとブチレンテレフタレートを主体とするポリエステルを６０：４０〜３０：７０重量％の混合比で混合し、該混合ポリエステル１００重量部に対してワックスを０．０１〜０．１５重量部含む混合ポリエステルを公知の１軸、又は２軸押出機内で溶融し、Ｔダイを用いて層状にキャストした溶融樹脂膜を冷却ロールで冷却固化させるが、ポリエステルフィルム（ＢＦ）においても冷却ロールの表面粗度（Ｒａ）は、Ｔダイから層状に押出す速度との関係でフィルム製造の重要な要件であり、本発明の方法では表面粗度（Ｒａ）は上記範囲と同様に０．２μｍ以上〜４．０μｍ未満であることが必要である。
【００６８】
即ち、Ｔダイから層状に押出した溶融樹脂膜を３０ｍ／分以上の速度で冷却固化した場合、冷却ロールに沿って流れる空気が高速になり、高速になる程空気は逃げにくくなるため、冷却ロールの表面粗度（Ｒａ）が０．２μｍ未満の場合はフィルムに微細な凹凸を発生させ易くなる。こうした状態のフィルムを金属板に被覆させた場合、金属板とフィルムの間に気泡を巻き込んでしまい、成形でこの気泡を起点とした微細な破れがフィルムに発生するため、好ましくない。
【００６９】
一方、冷却ロールの表面粗度（Ｒａ）が４．０μｍ以上の場合、冷却ロールに沿って流れる空気は逃げ易くなるが、熱伝導が不十分になってＴダイから層状に押出した溶融樹脂膜の冷却固化が不完全となる場合があり、更にはロール表面の粗度プロフィルがフィルム面に転写してしまう場合があり、好ましくない。
【００７０】
特に、ロール表面の粗度プロフィルがフィルム面に転写した状態のフィルムを被覆させた場合、フィルム表面が斑状の外観になり、特に缶外面側で使用するフィルムの場合は外観不良となり易く、商品価値が低下する原因となり、好ましくない。
【００７１】
冷却ロールの表面粗度は、溶融樹脂膜の冷却固化速度や得られるフィルムの表面外観から最適範囲を選定することが必要であるが、好ましくは０．２〜３．５μｍの範囲、更に好ましくは０．２〜２．５μｍの範囲が最適である。
【００７２】
又、冷却ロールの表面粗度（Ｒａ）は、後述するロール表面温度、更には冷却ロール径等の関係からも、最適範囲が決まってくるが、基本的には冷却固化速度が速い場合は冷却ロールの表面粗度は大きく、ロール表面温度は低めで、ロール径は大きい方が良い。
【００７３】
冷却ロール表面に形成する表面粗度（Ｒａ）の形状は、特に限定するものではなく、スパイラル状の溝に仕上げたもの、ダイヤカット状の溝に仕上げたもの、梨地状に溝を仕上げたもの等が使用できるが、特に梨地状の形状の粗度プロフィルを有するものが、空気の流れ問題及びロール表面粗度プロフィルのフィルム面への転写問題の両立面から、バランス良く両立する範囲が広く、最適である。
【００７４】
なお、本発明における冷却ロールの表面粗度（Ｒａ）は、冷却ロールの幅方向に測定した値を示すものである。
【００７５】
又、層状に押出した溶融樹脂膜を冷却固化させるに際し、冷却ロールの表面温度は５０℃以下にすることが好適である。冷却ロールの表面温度が５０℃を超えると、製膜性には直接影響を及ぼすことはないが、後述するように、その後に行う縦方向の延伸でフィルムに微細なクラックが入る場合がある。特に、縦方向の延伸倍率を大きくするとフィルムに微細なクラックが入り易くなる傾向が見られるため、好ましくない。冷却ロールの表面温度は４５℃以下が好適である。
【００７６】
但し、冷却ロールの表面温度が低すぎると、冷却ロール表面が結露する場合があり、水滴がフィルムに触れると表面状態や結晶状態が変わるため好ましくない。
【００７７】
本発明では溶融樹脂を冷却ロールに接触させる際、強制的にエアーを吹き付ける方法、又は静電気で密着させる方法を採用することが好ましい。又、強制エアー吹き付け法、静電密着法のいずれにおいても層状樹脂の両端部と中央部を独立させて実施する方法がより好ましい。更に、溶融樹脂が冷却ロールに接触する際、反対側を減圧して随伴流を低減させる方策（例えば、バキュームチャンバー、バキュームボックス等の装置）を併用することがより好ましい。
【００７８】
冷却固化後のフィルム中央部の平均厚みは２５０μｍ以下が、延伸性良好となり好ましい。  
【００７９】
本発明では冷却固化させた後、少なくとも縦方向に１軸延伸し、次いで両端部を切断除去してポリエステルフルムを得ることが必要である。縦延伸条件としては、ポリエステルのガラス転移温度以上の温度で縦方向に１．３〜６．０倍延伸することが好ましい。縦延伸を実施しない場合、フィルムの両端部を切断除去する際フィルムの破断が起こり易く好ましくない。また、フィルムの両端部を切断除去しなければ、金属板に被覆させた場合、被覆金属板の両端部のフィルム厚みが厚くなり、その部位は製缶に供することができなくなり、材料ロスが増大し経済的に好ましくない。
【００８０】
又、本発明では、両端部を含む樹脂をポリエステルフィルムとして再利用する場合、再使用率は特に限定しないが、５〜６０重量％の範囲に留めることが好ましい。
【００８１】
本発明では、ポリエステルフィルムの生産性を向上させるために、縦延伸後に横延伸を実施することは、勿論可能である。一般に縦延伸フィルムもしくは縦横延伸フィルムは、一般的に熱収縮率が大きい特性を有しており、被覆の際にフィルム収縮が起こり易く、必要とする被覆幅が得難い場合がある。こうした場合には、必要に応じて延伸後のポリエステルフィルムを緊張下で５０℃以上〜ポリエステルの融点−２０℃の温度範囲で１〜２０秒間熱処理を行い、フィルムの延伸後の熱収縮率を制御することも可能である。
【００８２】
なお、本発明において、ポリエステルフィルム（ＡＦ）の場合、（Ｉ）層と（ＩＩＩ）層のフィルム厚みやワックスの配合量が同一の場合、（Ｉ）層と（ＩＩＩ）層は同一のポリエステルとなるため、押出機は同じものが使用でき、この場合は（ＩＩ）層を含め２台の押出機で製膜が可能である。
【００８３】
一方、（Ｉ）層と（ＩＩＩ）層のフィルム厚みやワックスの配合量が異なる場合は、（ＩＩ）層を含め、上述したように３台の押出機で製膜をする。
【００８４】
次に、本発明のポリエステルフィルム被覆金属板について述べる。
【００８５】
本発明において、ポリエステルフィルム被覆金属板の製造方法としては、ポリエステルフィルムのブチレンテレフタレートを主体とするポリエステルの融点近くに加熱された金属板の両面に、ポリエステルフィルムを圧着させて被覆させた後、金属板をポリエステルフィルムのエチレンテレフタレートを主体とするポリエステルの融点以上の温度に加熱し、その後、急冷することで達成される。
【００８６】
本発明におけるポリエステルフィルムを金属板に被覆する方法は、例えば缶の外面側となるポリエステルフィルム（ＢＦ）で言うと、第１の要件であるポリエステルフィルムのブチレンテレフタレートを主体とするポリエステルの（融点−１０℃）から（融点＋５０℃）に加熱された金属板に、ポリエステルフィルムを圧着させて被覆させること、及び第２の要件であるポリエステルフィルムを被覆させた後、金属板をポリエステルフィルムのエチレンテレフタレートを主体とするポリエステルの融点以上の温度に加熱した後、急冷すること、の２つの要件から成っている。
【００８７】
通常、第１の要件は、金属板の温度をポリエステルフィルムの融点以上の温度に加熱して、ポリエステルフィルムを被覆させるのが一般的に行われている方法であるが、本発明では、前述したようにポリエステルフィルムは少なくとも縦方向に延伸されており、その延伸する程度（延伸倍率）にもよるが、ポリエステルの（融点−１０℃）からの被覆が可能となり、本発明の効果として現れている。
【００８８】
金属板に被覆させる手段としては、圧着ロールを用いてフィルムを同時あるいは逐次に被覆させる方法、等の周知の方法が使用できる。
【００８９】
ポリエステルフィルムを金属板へ被覆するためのフィルム供給方法としては、フィルム製造設備と被覆設備が一貫ラインとしてある場合は、製膜後のフィルムをインラインで被覆させることができる。
【００９０】
フィルム製造設備と被覆設備が別ラインの場合は、製膜したフィルムを一度巻き取り、被覆設備で巻ほどいて金属板に被覆させることができ、どの方法を採用するかは、設備との関係で適宜選択することが可能である。
【００９１】
金属板の加熱方法としては、電気炉中で加熱する方法、熱風による加熱方法、加熱ロールに接触させて加熱する方法、高周波で誘導加熱する方法、等の加熱方法が採用できる。
【００９２】
又、急冷する方法としては加圧空気（または圧縮空気）や冷却された加圧空気（または圧縮空気）を吹きかけて冷却する方法等が採用できる。また状況によっては水等に浸漬して冷却する方法も可能である。
【００９３】
本発明において、金属板に被覆されているポリエステルフィルムの密度は、１．３２０ｇ／ｃｍ３以下であることが必要である。
【００９４】
ポリエステルフィルムの密度は、それが結晶性であるか否かで変化し、密度が１．３２０ｇ／ｃｍ３以下であると言うことは実質的に非晶質状態、或いは非晶質状態に極めて近い結晶状態であることを意味している。このことは、金属板に被覆されているポリエステルフィルムを非晶質にすることで密度１．３２０ｇ／ｃｍ３以下を達成できることを示している。
【００９５】
本発明では、金属板に被覆されているポリエステルフィルムの密度は１．３２０ｇ／ｃｍ３以下であるので、フィルムを絞り・しごき加工に追随させることができる。
【００９６】
金属板に被覆されているポリエステルフィルムの密度が１．３２０ｇ／ｃｍ３を超えると、即ちフィルムが結晶化するとフィルムの伸び特性が落ちてくるため、特に缶壁部の板厚減少率が大きい高加工度に追随できず、局部的にフィルム破断が起こり、缶の内外面フィルムの健全性は確保できないことがある。
【００９７】
缶の内面側のフィルムの健全性が確保できなくなると、素地金属の腐食に発展するため、内容物の保存性の点で大きな問題となり、好ましくない。従って、缶の内面側に相当するポリエステルフィルムを非晶質にし、その密度を１．３２０ｇ／ｃｍ３以下にすることで、耐食性の優れた金属缶の成形が達成できる。
【００９８】
金属板に被覆されているポリエステルフィルムを非晶質にし、その密度を１．３２０ｇ／ｃｍ３以下にする方法としては、圧着ロールを用いてフィルムを被覆した金属板を、ポリエステルフィルム（ＡＦ）の（Ｉ）層であるエチレンテレフタレートを主体とするポリエステルの融点以上に加熱した後、水冷又は／及び加圧空気（または圧縮空気）等を吹き付けて急冷する方法、等が適用できる。
【００９９】
なお、金属板の加熱方法としては、電気炉中で加熱する方法、熱風による加熱方法、加熱ロールに接触させて加熱する方法、高周波で誘導加熱する方法、等の加熱方法が採用できる。
【０１００】
樹脂の平均分子量を示す指標である極限粘度（ＩＶ）は、本発明では特に限定するものではないが、少なくとも缶の内面側であるポリエステルフィルム（ＡＦ）は、０．７０ｄｌ（デシリットル）／ｇ以上であることが好ましい。  
【０１０１】
缶の内面側について言えば、内容物が充填された缶を落とした場合、その部位の落下衝撃により材料が変形するが、同時にその時の衝撃と変形でフィルムにクラックが入る場合がある。前述したように、フィルムにクラックが入り易いか入り難いかと言った性質をフィルム特性の面から耐デント性と呼んでいるが、クラックが入った場合、その部位では金属腐食が起こる起点を作ることになる。そして、内容物が高腐食性の場合は、穿孔缶となる危険性を伴うため、好ましくない。
【０１０２】
前述したように、耐デント性の確保は基本的にはポリエステルフィルム（ＡＦ）の（ＩＩ）層が担っており、腐食性の弱い内容物、例えばビール、お茶類、コーヒー類等と言った内容物に対しては極限粘度が０．７０ｄｌ／ｇ未満でも問題ないが、やはりポリエステルフィルム（ＡＦ）の（Ｉ）層及び（ＩＩＩ）層の極限粘度が０．７０ｄｌ／ｇ未満ではフィルムの衝撃破壊強度が小さく、前述した耐デント性が十分でない場合がある。
【０１０３】
耐デント性は極限粘度が高い程良好であるが、０．７０ｄｌ／ｇ以上であれば多くの場合、実用上問題のない品質が確保されるが、コーラ、スポーツ飲料等の腐食性の強い内容物に対しては高い方が安心であり、好ましくは０．７５ｄｌ／ｇ以上、更に好ましくは０．８０ｄｌ／ｇ以上が良い。
【０１０４】
本発明のポリエステルフィルム被覆金属板に被覆されるフィルム厚みは、缶の内面側に相当する金属板面の被覆されたポリエステルフィルム（ＡＦ）は、（Ｉ）層が２．５〜１０μｍ、（ＩＩ）層が５〜２０μｍ、（ＩＩＩ）層が２．５〜１０μｍ、総厚みが１０〜４０μｍで、缶の外面側に相当する金属板面に被覆されたポリエステルフィルム（ＢＦ）は、８〜２０μｍであることが好ましい。
【０１０５】
缶の内面側に相当する金属板面のフィルム厚みは、内容物の保護の点から、金属の腐食を防ぐこと、即ち金属板の耐食性確保の点と成形性にかかわるパンチ離型性の点から設定するものである。
【０１０６】
ポリエステルフィルム（ＡＦ）の（Ｉ）層は直接パンチに接する面であるためパンチ離型性の確保を考慮したものである。（Ｉ）層の厚みが２．５μｍ未満では、特に、加工度が大きい場合は、成形加工時の発熱も大きくなるため、（ＩＩ）層のポリエステルの柔軟性や耐熱性が劣化する、と言った特性の影響が現れ、パンチの離型性が問題となる場合があり、好ましくない。
【０１０７】
一方、１０μｍを超えても、加工度が大きい場合でもパンチの離型性の向上は余り見られず、効果は飽和してくる。
【０１０８】
ポリエステルフィルム（ＡＦ）の（ＩＩ）層は耐デント性の確保を考慮したものである。（ＩＩ）層の厚みが５μｍ未満では、厚みが薄いため、耐デント性の向上は顕著に現れることはなく、向上効果は余り見られない。
【０１０９】
一方、２０μｍを超えても耐デント性の向上は飽和しており、それ以上の効果は余り見られないばかりか、前述したように柔軟性や耐熱性が劣る、と言った（ＩＩ）層の特性の影響が現れ、逆にパンチの離型性が問題となる場合があり、好ましくない。
【０１１０】
又、（ＩＩＩ）層は、基本的には被覆適性を重視したものである。即ち、本発明のように、少なくとも縦方向に１軸延伸した場合、（Ｉ）層と（ＩＩ）層とでは結晶性が異なるため、フィルムの両端が巻かれた状態に成り易く、こうした状態のフィルムの場合、金属板に被覆した時、両端が正常に積層されず、皺が入ったりして好ましくない。
【０１１１】
従って、フィルム全体を巻きのないフラットな状態にすることが、正常に被覆するためには必要となる。そのためには（ＩＩＩ）層の厚みは（Ｉ）層の厚みとほぼ同じにすることが重要で、（Ｉ）層の厚みの下限値が２．５μｍであるので、（ＩＩＩ）層の厚みも２．５μｍは必要となる。一方、上限値１０μｍも下限値と同様な理由から設定したものである。
【０１１２】
又、（Ｉ）層厚み＋（ＩＩＩ）層厚みと（ＩＩ）層厚み構成比であるが、（Ｉ）層厚み＋（ＩＩＩ）層厚み／（ＩＩ）層厚みの比は、０．３３〜１．００の範囲が前述したパンチ離型性や耐デント性、更には被覆性の兼備からは望ましい。
【０１１３】
ポリエステルフィルム（ＡＦ）の総厚みは１０〜４０μｍであるが、総フィルム厚み１０μｍ未満では、前述した缶壁部の加工度及び内容物の腐食性にもよるが、金属板の内容物に対する防食性を確保するのは難しく、一方、４０μｍを超えても防食性は飽和し経済的でないばかりか、加工度によってはパンチの離型性が低下してくる場合があり、好ましくない。
【０１１４】
缶の内面側に相当する金属板面のフィルム厚み、即ちポリエステルフィルム（ＡＦ）の（Ｉ）層＋（ＩＩ）層＋（ＩＩＩ）層の総厚みは、耐食性と離型性の兼備の観点や経済性からは、１２〜３５μｍが好ましい。
【０１１５】
また、缶の外面側に相当する金属板面のフィルム厚み、即ちポリエステルフィルム（ＢＦ）の厚みは、製缶加工によるカジリの発生や肌荒れ等による生産性の低下の防止、更には、その後施される印刷の外観低下の防止、と言った観点から推奨するもので、８〜２０μｍであることが好ましい。
【０１１６】
缶の外面側に相当する金属板面のフィルム厚みは、製缶加工、特に絞り・しごき加工の場合、缶壁部の加工度によるが、基本的にはフィルムの耐カジリ性は薄い方が良好であるが、８μｍ未満では、高加工度の場合、カジリは発生し難いが加工による肌荒れが発生し、外観が劣化してくるので好ましくない。
【０１１７】
一方、２０μｍを超えると、特に高加工度・高速製缶の場合、激しくカジリが発生し、好ましくない。
【０１１８】
缶の外面側に相当する金属板に被覆するフィルム厚みとしては、８μｍ〜１６μｍがより好ましい。
【０１１９】
次に、本発明の金属板について述べる。
【０１２０】
本発明では、金属板として、鋼板、アルミニウム板、アルミニウム合金板が使用される。
【０１２１】
鋼板は、板厚や引張破断強度等の機械的特性は特に限定するものでなく、通常製缶用鋼板として使用されているもの、具体的には絞り缶用、絞り・しごき缶用、蓋用のそれぞれの用途に用いられている鋼板が使用される。
【０１２２】
鋼板表面の施される表面処理も同様で、通称ＴＦＳ−ＣＴと呼ばれている電解クロム酸処理鋼板、Ｎｉめっき皮膜の上層に電解クロム酸処理を施した鋼板、等が使用される。
【０１２３】
アルミニウム板やアルミニウム合金板も同様で、板厚や引張破断強度等の機械的特性は特に限定するものでなく、通常製缶用アルミニウム板として使用されているもの、具体的には絞り・しごき缶用、蓋用のそれぞれの用途に用いられているアルミニウム板が使用される。
【０１２４】
アルミニウム板やアルミニウム合金板の表面処理については、リン酸クロム処理やその他の化成処理が施されたアルミニウム板やアルミニウム合金板が使用される。
【０１２５】
次に、本発明のポリエステルフィルム被覆金属缶について述べる。
【０１２６】
本発明の金属缶は、前述したように絞り加工や絞り・しごき加工によって得られる。特に、本発明の缶は絞り・しごき加工を行った後、開口部を正規の缶高さにトリミングした後、開口部を更に絞り加工を行い、開口部を缶胴の径に比べ小径に加工（ネックイン加工）した後、缶蓋を巻締められるようにフランジを加工（フランジ加工）し形成するシームレス缶や、絞り・しごき加工によりシームレス缶を製缶し、その後、シームレス缶開口部あるいは缶底部に絞り加工を行って、肩部を形成すると共にキャップで密封出来る径にまで縮径し、更にキャップで閉缶することが出来るようにネジキリ加工を行った、再栓可能なボトル型缶等の金属缶である。  
【０１２７】
従って、本発明の金属缶は最終的にどの形状の缶を得るかによって、前述した数式１で示される缶壁部の加工度は異なるが、加工度としては２５％〜６５％の範囲が最適である。
【０１２８】
本発明における金属缶の、少なくとも内面側に被覆されているポリエステルフィルムの密度は、１．３２０ｇ／ｃｍ３以下である。
【０１２９】
密度が１．３２０ｇ／ｃｍ３以下であると言うことは、前述したように実質的に非晶質状態、或いは非晶質状態に極めて近い状態であることを意味している。
【０１３０】
本発明における金属缶に被覆されているポリエステルフィルムの密度を、１．３２０ｇ／ｃｍ３以下にする理由は、次行程の成形性を確保するためである。
【０１３１】
即ち、ポリエステルフィルム被覆金属板を絞り・しごき加工を経て製缶された缶は、前述したように開口部を更に絞り加工を行い開口部を缶胴の径に比べ小径に加工（この加工はネックイン加工と呼ばれている）した後、蓋を巻締めるためのフランジ出し加工（この加工はフランジ加工と呼ばれている）をするのが、アルミ製の易開缶蓋（イージーオープンエンド、通称ＥＯＥと呼ばれている）の低コスト化の観点から一般的である。
【０１３２】
このネックイン加工、及びフランジ加工は、開口部の小径化が大きいほど加工が厳しく、この部位でフィルム剥離が起こり易い。この理由は、フィルム被覆金属板を絞り・しごき加工を経て形成された缶の缶壁部のポリエステルフィルムは、加工時の熱と缶高さ方向への引き延ばし加工によって、缶の高さ方向に配向結晶化していると同時に、成形歪みが残存することになる。こうした状態の下ではフィルムの伸び特性やフィルムの密着性が著しく低下しており、次工程の加工でフィルムの剥離が起こり易くなる。そして、当然、フィルム剥離が起こった缶は下地金属の腐食に繋がり、使用不可能となる。  
【０１３３】
こうした問題を回避するためには、被覆されているフィルムの伸び特性と下地金属との密着性を良好にさせる必要があり、そのためには、被覆されているポリエステルフィルムは非晶質状態が好ましく、密度を１．３２０ｇ／ｃｍ３以下にすることで達成される。
【０１３４】
また、前述した再栓可能なボトル型缶の場合は、成形が通常のシームレス缶の加工に比べ、肩成形加工、ネジ切り加工等、一層厳しい加工を受けることになるため、ポリエステルフィルムの密度は１．３２０ｇ／ｃｍ３以下にすることが絶対必要である。
【０１３５】
絞り・しごき加工で得られた金属缶に被覆されているポリエステルフィルムを実質的に非晶質化し、密度を１．３２０ｇ／ｃｍ３以下にする方法としては、缶をもう一度ポリエステルフィルムのエチレンテレフタレートを主体とするポリエステルの融点以上に加熱し、再溶融した後、急冷することが最も効果的である。
【０１３６】
金属缶の再加熱により被覆されているポリエステルフィルムを非晶質にする工程としては、（１）絞り・しごき加工で得られた金属缶の開口部をトリミングする前に脱脂剤で潤滑剤を脱脂後、少なくともトリミングされる開口部を非晶質にする、（２）絞り・しごき加工で得られた金属缶を加熱して潤滑剤を揮発させると同時に非晶質にする、（３）トリミング後、シームレス缶であればネック・フランジ加工前に、再栓可能なボトル型缶であればネジ切り加工前に、少なくとも加工該当個所を非晶質にする、等の工程によって行うことが可能である。どの工程で、どのような手段で行うかは、設備との関係で適宜選択することができる。
【０１３７】
金属缶の加熱方法としては電気炉中で加熱する方法、熱風による加熱方法、高周波で誘導加熱する方法、等の加熱方法が採用できる。
【０１３８】
従って、金属缶の外面に施す塗装・印刷工程の熱を利用して金属缶を加熱することも可能である。
【０１３９】
又、急冷する方法としては加圧空気（あるいは圧縮空気）や冷却された加圧空気（あるいは圧縮空気）を吹きかけて冷却する方法等が採用できる。また状況によっては水等に浸漬して冷却する方法も可能である。
【実施例】
【０１４０】
以下、実施例にて、本発明の方法の効果を具体的に説明するが、本発明はこれにより何ら限定されるものではない。なお、本実施例で行った評価法は以下の通りである。
【０１４１】
（１）ポリエステルフィルムの融点（Ｔｍ）は、ポリエステルフィルム１０ｍｇを用い、窒素気流中、示差走査熱量計（ＤＳＣ）で、１０℃／分の昇温速度で発熱・吸熱曲線（ＤＳＣ曲線）を測定したときの、融解に伴う吸熱ピークの頂点温度を融点Ｔｍ（℃）とした。
【０１４２】
（２）樹脂フィルムの密度は、密度勾配管法にて測定した。
【０１４３】
（３）ポリエステルの極限粘度（ＩＶ）は、ウベローデ粘度計でオルトクロールフェノール溶液中にポリエステルフィルムを０．１００±０．００３ｇ溶解し、２５．０±０．１℃で測定した。
【０１４４】
（４）共重合ポリエステルの組成比は、サンプル約５ｍｇを重クロロホルムとトリフルオロ酢酸の混合溶液（９／１；体積比）０．７ｍｌに溶解し、１Ｈ−ＮＭＲ（ｖａｒｉａｎ製、ＵＮＩＴＹ５０）を使用して求めた。積層フイルムを測定する場合は、金属と接していない面から順次削りだし、測定対象のポリマ−片ををサンプルとして同様の測定を行って求めた。  
【０１４５】
（５）缶内面のフィルムと加工パンチの離型性は、成形缶上部に起こる缶の坐屈程度を観察し評価した。離型性の評価は、次のように評価基準を設定し、行った。
○：缶開口部の坐屈なく良好
□：軽微な缶開口部の坐屈あり
△：開口部円周の１／３程度坐屈
×：開口部円周の１／３以上坐屈
【０１４６】
（６）缶外面のフィルムの耐カジリ性は、成形した缶の缶壁部外面のかじり発生程度を観察して評価した。耐カジリ性の評価は、次のように評価基準を設定し、行った。
○：カジリなく良好      
□：フィルム表面に浅い軽微なカジリ発生
△：フィルム表面に円周の１／３程度にカジリ発生
×：フィルム表面に円周の１／３以上に激しいカジリ発生
【０１４７】
（７）缶内面のフィルムの健全性（傷付き程度）については、１．０％食塩水に界面活性剤を０．１％添加した電解液を缶内に注入し、注入した電解液中に銅製棒電極を挿入して、缶を陽極、銅製棒電極を陰極とし印加電圧６Ｖで３秒後の電流値（ｍＡ／缶）を測定し、被覆フィルムの健全性の評価とした。（以降、この評価法をＱＴＶ試験と称する。）
【０１４８】
（８）缶内面のフィルムの耐デント性については、缶にお茶を充填してから開口部を缶蓋で密封し、１２５℃で３０分レトルト殺菌処理を行った後、４℃の保冷庫に保存し、缶の温度が４℃になった時点で、高さ４５ｃｍの位置から６０°の角度で缶底部を下にして落下させ、その後、缶蓋のパネル部を切断除去して缶を開缶した後、落下によって変形した部位以外を絶縁物でシールし、前記ＱＴＶ試験と同様に、缶内に電解液と銅製棒電極とを入れて、缶を陽極、銅製棒電極を陰極をとし、印加電圧６Ｖで３０秒後の電流値（ｍＡ）を測定し、デント部フィルムの健全性の評価とした。（以降、この評価法を耐デント性評価と称する。）
【０１４９】
（９）内容物を充填・密封した後に施される殺菌処理時のフィルム耐白化性の評価は、１２５℃で３０分レトルト殺菌処理を行った後のフィルムの白化程度を観察して評価した。耐白化性の評価は、次のように評価基準を設定し、行った。
◎：白化なく良好  
○：ごくわずかな白化で実用レベルにある
×：明確に白化しており実用レベルにない
【０１５０】
なお、実施例及び比較例に用いたポリエステルの略号と内容は次の通りである。
［１］ＰＥＴ−Ｉ    ：ポリエチレンテレフタレート（ＩＶ：０．７５）
［２］ＰＥＴ−ＩＩ  ：ポリエチレンテレフタレート（ＩＶ：０．７５、平均粒子径１．５μｍの凝集シリカを２０００ｐｐｍ配合）
［３］ＰＥＴ−ＩＩＩ：ポリエチレンテレフタレート（ＩＶ：０．５８、平均粒子径１．５μｍの凝集シリカを２０００ｐｐｍ配合）
［４］ＰＢＴ−Ｉ    ：ポリブチレンテレフタレート（ＩＶ：１．２０）
［５］ＰＢＴ−ＩＩ  ：ポリブチレンテレフタレート（ＩＶ：１．００）
［６］ポリエステルＡ：テレフタル酸／炭素数３６のダイマー酸（モル比：９０／１０）とエチレングリコールとの共重合ポリエステル（ＩＶ：０．７３）
［７］ポリエステルＢ：テレフタル酸／炭素数３６のダイマー酸（モル比：９５／５）とエチレングリコール／１，４ブタンジオール（モル比：３０／７０）との共重合ポリエステル（ＩＶ：０．８５）
［８］ポリエステルＣ：テレフタル酸とエチレングリコール／ネオペンチルグリコール（モル比：７０／３０）との共重合ポリエステル（ＩＶ：０．７２、平均粒子径１．５μｍの凝集シリカを２０００ｐｐｍ配合）
［９］ポリエステルＤ：テレフタル酸／炭素数３６のダイマー酸（モル比：９７／３）    とエチレングリコールとの共重合ポリエステル（ＩＶ：０．７５）
【０１５１】
又、実施例及び比較例に用いたワックスの内容は次の通りである。
［１０］ポリエチレンワックス（三井化学社製、商品名：ハイワックスＮＬ５００）
【０１５２】
［実施例１］
ポリエステルフィルム（ＡＦ）の（Ｉ）層の原料として、ＰＥＴ−Ｉ／ＰＢＴ−Ｉ＝４０／６０重量％の混合比で混合した混合ポリエステルに、該混合ポリエステル１００重量部に対してワックスを０．０５重量部の割合で配合した混合物を、（ＩＩ）層の原料としてポリエステルＡ単体を、ポリエステルフィルム（ＡＦ）の（ＩＩＩ）層の原料としてＰＥＴ−Ｉ／ＰＢＴ−Ｉ＝４０／６０重量％の混合比で混合した混合ポリエステル（ワックス無添加）を２８０℃で溶融させ、Ｔダイを用いて、表面温度を３５℃にした表面粗度（Ｒａ）が２．３μｍの梨地状の冷却ロール（周速：５０ｍ／分）へ層状にキャストし、Ｔダイと冷却ロールとの間隔２ｃｍ、中央部と両端部は別々の装置で静電密着させ（中央部：４．５ｋＶ、両端部：６ｋＶの直流電源を印加）冷却固化させた後、予熱温度６５℃、延伸温度１００℃で縦方向に４．５倍延伸し、両端部を切断して、（Ｉ）層厚み３μｍ、（ＩＩ）層厚み７μｍ、（ＩＩＩ）層厚み３μｍ、総厚み１３μｍ（フィルム１）、（Ｉ）層厚み５μｍ、（ＩＩ）層厚み１５μｍ、（ＩＩＩ）層厚み５μｍ、総厚み２５μｍ（フィルム２）、（Ｉ）層厚み７μｍ、（ＩＩ）層厚み１８μｍ、（ＩＩＩ）層厚み７μｍ、総厚み３２μｍ（フィルム３）、（Ｉ）層厚み９μｍ、（ＩＩ）層厚み２０μｍ、（ＩＩＩ）層厚み９μｍ、総厚み３８μｍ（フィルム４）のフィルムを製造した。
【０１５３】
又、ポリエステルフィルム（ＢＦ）の原料として、ＰＥＴ−Ｉ／ＰＢＴ−Ｉ＝４０／６０重量％の混合比で混合した混合ポリエステルに、該混合ポリエステル１００重量部に対してワックスを０．０５重量部の割合で配合した混合物を、２８０℃で溶融させ、Ｔダイを用いて、表面温度を３５℃にした表面粗度（Ｒａ）が２．３μｍの梨地状の冷却ロール（周速：５０ｍ／分）へ層状にキャストし、Ｔダイと冷却ロールとの間隔２ｃｍ、中央部と両端部は別々の装置で静電密着させ（中央部：４．５ｋＶ、両端部：６ｋＶの直流電源を印加）冷却固化させた後、予熱温度６５℃、延伸温度１００℃で縦方向に４．５倍延伸し、両端部を切断して厚みが１６μｍのフィルム（フィルム５）を製造した。
【０１５４】
得られたフィルム１〜フィルム５のフィルムは全て両端部のフィルム割れや外観不良もなく、良好であった。なお、（ＩＩ）層中のダイマー酸の含有量は１０モル％であった。
【０１５５】
こうして得られたフィルムを、加熱ロール（ジャケットロール）で２４５℃に加熱された、板厚０．２８ｍｍ、３００４系アルミニウム合金板の一方の面にフィルム１を、他の面にはフィルム５の組合わせ（テスト１）で、同様にフィルム２とフィルム５の組合わせ（テスト２）で、同様にフィルム３とフィルム５の組合わせ（テスト３）で、同様にフィルム４とフィルム５の組合わせ（テスト４）で、それぞれロール圧着させて被覆板を得た。なお、フィルム１，２，３，４は、（ＩＩＩ）層がアルミニウム合金板と相接するようにロール圧着させる。次いで板温が２７５℃になるように熱風炉中で加熱した後、水中に浸漬して急冷し被覆アルミニウム合金板（テスト１〜テスト４）を得た。
【０１５６】
得られた被覆アルミニウム合金板のフィルムの融点は表１に、又、密度は表２に示した。
【０１５７】
こうして得られた被覆アルミニウム合金板テスト１〜テスト４の両面に潤滑剤を塗布後、ポリエステルフィルム（ＡＦ）面が缶の内面側となるように１００缶／分の加工速度でカップ絞り加工、再絞り加工及びしごき加工を行って、缶壁部の加工度が６２％の３５０ｍｌサイズのシームレス缶を製缶した。
【０１５８】
得られた缶について、缶の内面側についてはパンチの離型性、缶の外面側については耐カジリ性を調べた。結果は表２に示した。
【０１５９】
更に、前記の缶の開口部をトリミングした後、金属板の温度が２７２℃となるよう熱風で加熱後、加圧空気で急冷し、ポリエステルフィルムを非晶質にした後、次いで、開口部のトリミング加工、ネックイン加工、及びフランジ加工を行い、開口部を絞った３５０ｍｌサイズ缶を製造した。得られた缶はフィルム剥離はなく、良好な外観を呈していた。なお、得られた缶の内面側フィルムの密度の測定結果は表２に示した。
【０１６０】
こうして得られた缶について、内面フィルムの健全性、及び耐デント性を評価した。又、レトルト殺菌処理でのフィルムの耐白化性については内面及び外面のフィルムを調べた。結果は表２に示した。  
【０１６１】
表２から判るように、実施例１のテスト１〜テスト４の被覆アルミニウム合金板は、缶の内面側は良好なパンチ離型性を示し、一方、缶の外面側は良好な耐カジリ性を示し、製缶性に優れていることが判る。また、得られる缶はレトルト殺菌処理で白化はなく、内面品質や耐デント性も良好なものであることが判る。そして、フィルムの製膜方法や被覆金属板の製造方法においても優れた方法であることが判る。
【０１６２】
［実施例２］
ポリエステルフィルム（ＡＦ）の（Ｉ）層の原料として、ＰＥＴ−Ｉ／ＰＢＴ−Ｉ＝５０／５０重量％の混合比で混合した混合ポリエステルに、該混合ポリエステル１００重量部に対してワックスを０．０５重量部の割合で配合した混合物を、（ＩＩ）層の原料としてポリエステルＡ単体を、ポリエステルフィルム（ＡＦ）の（ＩＩＩ）層の原料としてＰＥＴ−Ｉ／ＰＢＴ−Ｉ＝５０／５０重量％の混合比で混合した混合ポリエステル（ワックス無添加）を２８０℃で溶融させ、Ｔダイを用いて、表面温度を３５℃にした表面粗度（Ｒａ）が１．５μｍの梨地状の冷却ロール（周速：４０ｍ／分）へ層状にキャストし、冷却固化させた後、余熱温度６５℃、延伸温度１００℃で縦方向に５．５倍延伸した後両端部を切断して、（Ｉ）層厚み６μｍ、（ＩＩ）層厚み１４μｍ、（ＩＩＩ）層厚み６μｍ、総厚み２６μｍ（フィルム６）のフィルムを製造した。
【０１６３】
又、ポリエステルフィルム（ＢＦ）の原料として、ＰＥＴ−Ｉ／ＰＢＴ−Ｉ＝５０／５０重量％の混合比で混合した混合ポリエステルに、該混合ポリエステル１００重量部に対してワックスを０．０５重量部の割合で配合した混合物を、実施例１の手順に従って、ポリエステルを２８０℃で溶融させ、Ｔダイを用いて、表面温度を３５℃にした表面粗度（Ｒａ）が１．５μｍの梨地状の冷却ロール（周速：４０ｍ／分）へ層状にキャストし、冷却固化させた後、余熱温度６５℃、延伸温度１００℃で縦方向に５．５倍延伸し、両端部を切断して厚みが８μｍ（フィルム７）、１３μｍ（フィルム８）、１８μｍ（フィルム９）を製造した。
【０１６４】
得られたフィルム６〜フィルム９のフィルムは全て両端部のフィルム割れや外観不良もなく、良好であった。なお、（ＩＩ）層中のダイマー酸の含有量は１０モル％であった。
【０１６５】
こうして得られたフィルムを、加熱ロール（ジャケットロール）で２５０℃に加熱された、板厚０．２８ｍｍ、３００４系アルミニウム合金板の一方の面にフィルム６を、他の面にはフィルム７の組合わせ（テスト５）で、同様にフィルム６とフィルム８の組合わせ（テスト６）で、同様にフィルム６とフィルム９の組合わせ（テスト７）で、各フィルム６については（ＩＩＩ）層がアルミニウム合金板と相接するように、それぞれロール圧着させて被覆板を得て、次いで板温が２７０℃になるように熱風炉中で加熱した後、水中に浸漬して急冷し、被覆アルミニウム合金板（テスト５〜テスト７）を得た。
【０１６６】
また、加熱ロール（ジャケットロール）で２５０℃に加熱された、板厚が０．１９ｍｍの片面の付着量としてＮｉを５００ｍｇ／ｍ２  、その上層に金属クロム換算で６ｍｇ／ｍ２の水和酸化クロム皮膜を有するＮｉめっき鋼板の、一方の面にフィルム６を、他方の面にフィルム８の組合わせ（テスト８）で、フィルム６については（ＩＩＩ）層がＮｉめっき鋼板と相接するように、それぞれロール圧着させて得た被覆板を、次いで板温が２７０℃になるように熱風炉中で加熱した後、水中に浸漬して急冷し被覆鋼板（テスト８）を得た。
【０１６７】
得られた被覆アルミニウム合金板、及び被覆鋼板のフィルムの融点は表１に、又、密度は表２に示した。
【０１６８】
こうして得た被覆アルミニウム合金板及び被覆鋼板の両面に潤滑剤を塗布後、ポリエステルフィルム（ＡＦ）面が缶の内面側となるように１００缶／分の加工速度でカップ絞り加工、再絞り加工及びしごき加工を行って、缶壁部の加工度が被覆アルミニウム合金板の場合は６２％の、被覆鋼板の場合は５６％の３５０ｍｌサイズのシームレス缶を製缶した。
【０１６９】
得られた缶について、缶の内面側についてはパンチの離型性、缶の外面側については耐カジリ性を調べた。結果は表２に示した。
【０１７０】
更に、実施例１の手順に従って缶に被覆されているポリエステルフィルムを非晶質にした後、次いでネックイン加工、及びフランジ加工を行い、開口部を絞った３５０ｍｌサイズ缶を製造した。
【０１７１】
得られた缶には、フィルム剥離はなく、良好な外観を呈していた。なお、缶の内面側フィルムの密度は表２に示した。
【０１７２】
こうして得られた缶について、内面フィルムの健全性、及び耐デント性を評価した。又、レトルト殺菌処理でのフィルムの耐白化性については内面及び外面のフィルムを調べた。結果は表２に示した。
【０１７３】
表２から判るように、実施例２のテスト５〜テスト７の被覆アルミニウム合金板、及びテスト８の被覆鋼板は、共に缶の内面側は良好なパンチ離型性を示し、一方、缶の外面側は良好な耐カジリ性を示し、製缶性に優れていることが判る。また、得られる缶はレトルト殺菌処理で白化はなく、内面品質や耐デント性も良好なものであることが判る。そして、フィルムの製膜方法や被覆金属板の製造方法においても優れた方法であることが判る。
【０１７４】
［実施例３］
実施例１で用いた、ポリエステルフィルム（ＡＦ）の（Ｉ）層の原料としてＰＥＴ−Ｉ／ＰＢＴ−Ｉ＝４０／６０重量％の混合比で混合した混合ポリエステルに、該混合ポリエステル１００重量部に対してワックスを０．０５重量部の割合で配合した混合物を、（ＩＩ）層の原料としてポリエステルＡ単体を、ポリエステルフィルム（ＡＦ）の（ＩＩＩ）層の原料としてＰＥＴ−Ｉ／ＰＢＴ−Ｉ＝４０／６０重量％の混合比で混合したポリエステル（ワックス無添加）を、２８０℃で溶融させ、Ｔダイを用いて、表面温度を４０℃にした表面粗度（Ｒａ）０．３μｍの梨地状の冷却ロール（周速：５５ｍ／分）へ層状にキャストし、冷却固化させた後、余熱温度６５℃、延伸温度１００℃で縦方向に４．０倍延伸し、両端部を切断して、（Ｉ）層厚み７μｍ、（ＩＩ）層厚み１２μｍ、（ＩＩＩ）層厚み５μｍ、総厚み２４μｍ（フィルム１０）のフィルムを製造した。
【０１７５】
又、実施例１で用いたポリエステルフィルム（ＢＦ）の原料を、実施例１の手順に従って、ポリエステルを２８０℃で溶融させ、Ｔダイを用いて、表面温度を４０℃にした表面粗度（Ｒａ）が０．３μｍの梨地状の冷却ロール（周速：５５ｍ／分）へ層状にキャストし、冷却固化させた後、余熱温度６５℃、延伸温度１００℃で縦方向に４．０倍延伸し、両端部を切断して厚みが１６μｍ（フィルム１１）を製造した。
【０１７６】
得られたフィルム１０、及びフィルム１１のフィルムは、共に両端部のフィルム割れや外観不良もなく、良好であった。なお、（ＩＩ）層中のダイマー酸の含有量は１０モル％であった。
【０１７７】
こうして得られたフィルムを、加熱ロール（ジャケットロール）で２５０℃に加熱された、板厚０．２８ｍｍ、３００４系アルミニウム合金板の一方の面にフィルム１０の（ＩＩＩ）層が、他の面にはフィルム１１がそれぞれ相接するように、アルミニウム合金板の両面にロール圧着させて得た被覆板を、次いで板温が２７０℃になるように熱風炉中で加熱した後、水中に浸漬して急冷し、被覆アルミニウム合金板（テスト９）を得た。
【０１７８】
得られた被覆アルミニウム合金板のフィルムの融点の測定結果は表１に、密度の測定結果は表２に示した。
【０１７９】
こうして得た被覆アルミニウム合金板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が６２％の３５０ｍｌサイズのシームレス缶を製缶した。
【０１８０】
得られた缶について、缶の内面側についてはパンチの離型性、缶の外面側については耐カジリ性を調べた。結果は表２に示した。
【０１８１】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、得られた缶の内面側フィルムの密度は表２に示した。
【０１８２】
こうして得られた缶について、内面フィルムの健全性、及び耐デント性を評価した。又、レトルト殺菌処理でのフィルムの耐白化性については内面及び外面のフィルムを調べた。結果は表２に示した。
【０１８３】
表２から判るように、実施例３（テスト９）の被覆アルミニウム合金板は、缶の内面側は良好なパンチ離型性を示し、一方、缶の外面側は良好な耐カジリ性を示し、製缶性に優れていることが判る。また、得られる缶はレトルト殺菌処理で白化はなく、内面品質や耐デント性も良好なものであることが判る。そして、フィルムの製膜方法や被覆金属板の製造方法においても優れた方法であることが判る。
【０１８４】
［実施例４］
実施例１で用いた、ポリエステルフィルム（ＡＦ）の（Ｉ）層の原料としてＰＥＴ−Ｉ／ＰＢＴ−Ｉ＝６０／４０重量％の混合比で混合した混合ポリエステルに、該混合ポリエステル１００重量部に対してワックスを０．０５重量部の割合で配合した混合物を、（ＩＩ）層の原料としてポリエステルＡ単体を、ポリエステルフィルム（ＡＦ）の（ＩＩＩ）層の原料としてＰＥＴ−Ｉ／ＰＢＴ−Ｉ＝６０／４０重量％の混合比で混合した混合ポリエステル（ワックス無添加）を、それぞれのポリエステルを２８０℃で溶融させ、Ｔダイを用いて、表面温度を３５℃にした表面粗度（Ｒａ）が１．０μｍの梨地状の冷却ロール（周速：５０ｍ／分）へ層状にキャストし、冷却固化させた後、余熱温度６５℃、延伸温度１００℃で縦方向に２．０倍延伸し、両端部を切断して、（Ｉ）層厚み８μｍ、（ＩＩ）層厚み２０μｍ、（ＩＩＩ）層厚み８μｍ、総厚み３６μｍ（フィルム１２）のフィルムを製造した。
【０１８５】
また、実施例１で用いたポリエステルフィルム（ＢＦ）の原料を、実施例１の手順に従って、ポリエステルを２８０℃で溶融させ、Ｔダイを用いて、表面温度を４０℃にした表面粗度（Ｒａ）が１．０μｍの梨地状の冷却ロール（周速：５０ｍ／分）へ層状にキャストし、冷却固化させた後、余熱温度６５℃、延伸温度１００℃で縦方向に２．０倍延伸し、両端部を切断して厚みが１６μｍ（フィルム１３）のフィルムを製造した。
【０１８６】
得られたフィルム１２、及びフィルム１３のフィルムは共に両端部のフィルム割れや外観不良もなく、良好であった。なお、（ＩＩ）層中のダイマー酸の含有量は１０モル％であった。
【０１８７】
こうして得たフィルムを、加熱ロール（ジャケットロール）で２１５℃に加熱された、板厚０．２８ｍｍ、３００４系アルミニウム合金板の一方の面にフィルム１２の（ＩＩＩ）層が、他の面にはフィルム１３が、それぞれ相接するように、アルミニウム合金板の両面にロール圧着させて得た被覆板を、次いで板温が２７０℃になるように熱風炉中で加熱した後、水中に浸漬して急冷し、被覆アルミニウム合金板（テスト１０）を得た。
【０１８８】
得られた被覆アルミニウム合金板のフィルムの融点の測定結果は表１に、又、密度の測定結果は表２に示した。
【０１８９】
こうして得られた被覆アルミニウム合金板の両面に潤滑剤を塗布後、ポリエステルフィルム（ＡＦ）が缶の内面側となるように１００缶／分の加工速度でカップ絞り加工、再絞り加工、及びしごき加工を行って、缶壁部の加工度が６２％の３５０ｍｌサイズのシームレス缶を製缶した。
【０１９０】
得られた缶について、缶の内面側についてはパンチの離型性、缶の外面側については耐カジリ性を調べた。結果は表２に示した。
【０１９１】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、缶の内面側フィルムの密度は表２に示した。
【０１９２】
こうして得られた缶の内面について、内面フィルムの健全性、及び耐デント性を評価した。又、レトルト殺菌処理でのフィルムの耐白化性については内面、及び外面のフィルムを調べた。結果は表２に示した。
【０１９３】
表２から判るように、実施例４（テスト１０）の被覆アルミニウム合金板は、缶の内面側のパンチ離型性や、缶の外面側の耐カジリ性は共に良好で、製缶性に優れていることが判る。また、得られた缶はレトルト殺菌処理で白化はなく、内面品質や耐デント性も良好なものであることが判る。そして、フィルムの製膜方法や被覆金属板の製造方法においても優れた方法であることが判る。
【０１９４】
［実施例５］
ポリエステルフィルム（ＡＦ）の（Ｉ）層の原料として、ＰＥＴ−ＩＩ／ＰＢＴ−Ｉ＝３５／６５重量％の混合比で混合した混合ポリエステルに、該混合ポリエステル１００重量部に対してワックスを０．０５重量部の割合で配合した混合物を、（ＩＩ）層の原料としてポリエステルＡ単体を、ポリエステルフィルム（ＡＦ）の（ＩＩＩ）層の原料として、ＰＥＴ−ＩＩ／ＰＢＴ−Ｉ＝３５／６５重量％の混合比で混合した混合ポリエステル（ワックス無添加）を、それぞれのポリエステルを２７０℃で溶融させ、Ｔダイを用いて、表面温度を３５℃にした表面粗度（Ｒａ）が３．３μｍの梨地状の冷却ロール（周速：５５ｍ／分）へ層状にキャストし、冷却固化させた後、余熱温度６５℃、延伸温度１００℃で縦方向に４．０倍延伸し、両端部を切断して、（Ｉ）層厚み６μｍ、（ＩＩ）層厚み１４μｍ、（ＩＩＩ）層厚み６μｍ、総厚み２６μｍ（フィルム１４）のフィルムと、（Ｉ）層厚み７μｍ、（ＩＩ）層厚み２０μｍ、（ＩＩＩ）層厚み７μｍ、総厚み３４μｍ（フィルム１５）のフィルムを製造した。
【０１９５】
又、ポリエステルフィルム（ＢＦ）の原料として、ＰＥＴ−ＩＩ／ＰＢＴ−Ｉ＝３５／６５重量％の混合比で混合した混合ポリエステルに、該混合ポリエステル１００重量部に対してワックスを０．０５重量部の割合で配合した混合物を、実施例１の手順に従って、ポリエステルを２８０℃で溶融させ、Ｔダイを用いて、表面温度を３５℃にした表面粗度（Ｒａ）が３．３μｍの梨地状の冷却ロール（周速：５５ｍ／分）へ層状にキャストし、冷却固化させた後、余熱温度６５℃、延伸温度１００℃で縦方向に４．０倍延伸し、両端部を切断して、厚みが１２μｍ（フィルム１６）のフィルムを製造した。
【０１９６】
得られたフィルム１４、フィルム１５、及びフィルム１６のフィルムは、透明観はあったが空気の巻き込み跡がごくわずかに残ったものであった。なお、両端部のフィルム割れはなかった。なお、（ＩＩ）層中のダイマー酸の含有量は１０モル％であった。
【０１９７】
こうして得られたフィルムを、加熱ロール（ジャケットロール）で２５０℃に加熱された、実施例１で用いたアルミニウム合金板の一方の面にフィルム１４の（ＩＩＩ）層が、他の面にはフィルム１６が、それぞれ相接するように、アルミニウム合金板の両面にロール圧着させて得た被覆板を、次いで板温が２７０℃になるように熱風炉中で加熱した後、水中に浸漬して急冷し、被覆アルミニウム合金板（テスト１１）を得た。
【０１９８】
また、上記の得られたフィルムを、加熱ロール（ジャケットロール）で２５０℃に加熱された、実施例２で用いたＮｉめっき鋼板の、一方の面にフィルム１５を（ＩＩＩ）層が、他方の面にフィルム１６が、それぞれ相接するように、Ｎｉめっき鋼板の両面にロール圧着させて得た被覆板を、次いで板温が２７０℃になるように熱風炉中で加熱した後、水中に浸漬して急冷し、被覆鋼板（テスト１２）を得た。
【０１９９】
得られた被覆アルミニウム合金板（テスト１１）、及び被覆鋼板（テスト１２）は、外観は良好で、空気の巻き込み跡がごくわずかに残った程度で、被覆外観には影響しなかった。なお、得られた被覆アルミニウム合金板及び被覆鋼板のフィルムの融点の測定結果は表１に、又、密度の測定結果は表２に示した。
【０２００】
こうして得られた被覆アルミニウム合金板、及び被覆鋼板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が被覆アルミニウム合金板の場合は６２％の、被覆鋼板の場合は５４％の３５０ｍｌサイズのシームレス缶を製缶した。
【０２０１】
得られた缶について、缶の内面側についてはパンチの離型性、缶の外面側については耐カジリ性を調べた。結果は表２に示した。
【０２０２】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、得られた缶の内面側フィルムの密度の測定結果は表２に示した。
【０２０３】
こうして得られた缶について、内面フィルムの健全性、及び耐デント性を評価した。又、レトルト殺菌処理でのフィルムの耐白化性については内面、及び外面のフィルムを調べた。結果は表２に示した。
【０２０４】
表２から判るように、実施例５のテスト１１の被覆アルミニウム合金板、及びテスト１２の被覆鋼板は、共に缶の内面側は良好なパンチ離型性を示し、一方、缶の外面側は良好な耐カジリ性を示し、製缶性に優れていることが判る。また、得られた缶はレトルト殺菌処理で白化はなく、内面品質や耐デント性も良好なものであることが判る。そして、フィルムの製膜方法や被覆金属板の製造方法においても優れた方法であることが判る。
【０２０５】
［実施例６］
ポリエステルフィルム（ＡＦ）の（Ｉ）層の原料として、ＰＥＴ−Ｉ／ＰＢＴ−Ｉ＝４０／６０重量％の混合比で混合した混合ポリエステルに、該混合ポリエステル１００重量部に対してワックスを０．１３重量部の割合で配合した混合物を、（ＩＩ）層の原料としてポリエステルＡ単体を、ポリエステルフィルム（ＡＦ）の（ＩＩＩ）層の原料として、ＰＥＴ−Ｉ／ＰＢＴ−Ｉ＝４０／６０重量％の混合比で混合した混合ポリエステル（ワックス無添加）を、それぞれのポリエステルを２８０℃で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、余熱温度６５℃、延伸温度１００℃で縦方向に４．５倍延伸し、両端部を切断して、（Ｉ）層厚み６μｍ、（ＩＩ）層厚み１３μｍ、（ＩＩＩ）層厚み６μｍ、総厚み２５μｍ（フィルム１７）のフィルムを製造した。
【０２０６】
又、ポリエステルフィルム（ＢＦ）の原料として、ＰＥＴ−Ｉ／ＰＢＴ−Ｉ＝４０／６０重量％の混合比で混合した混合ポリエステルに、該混合ポリエステル１００重量部に対してワックスを０．１３重量部の割合で配合した混合物を、実施例１の手順に従って、ポリエステルを２８０℃で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、余熱温度６５℃、延伸温度１００℃で縦方向に４．５倍延伸し、両端部を切断して厚み１６μｍ（フィルム１８）のフィルムを製造した。
【０２０７】
得られたフィルム１７、及びフィルム１８のフィルムは、両端部のフィルム割れや外観不良もなく、良好であった。なお、（ＩＩ）層中のダイマー酸の含有量は１０モル％であった。
【０２０８】
こうして得られたフィルムを、加熱ロール（ジャケットロール）で２５０℃に加熱された、実施例１で用いたアルミニウム合金板の一方の面にフィルム１７の（ＩＩＩ）層が、他の面にはフィルム１８が、それぞれ相接するように、アルミニウム合金板の両面にロール圧着させて得た被覆板を、次いで板温が２７０℃になるように熱風炉中で加熱した後、水中に浸漬して急冷し被覆アルミニウム合金板（テスト１３）を得た。
【０２０９】
得られた被覆アルミニウム合金板のフィルムの融点の測定結果は表１に、又、密度の測定結果は表２に示した。
【０２１０】
こうして得られた被覆アルミニウム合金板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が６２％の３５０ｍｌサイズのシームレス缶を製缶した。
【０２１１】
得られた缶について、缶の内面側についてはパンチの離型性、缶の外面側については耐カジリ性を調べた。結果は表２に示した。
【０２１２】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、得られた缶の内面側フィルムの密度の測定結果は表２に示した。
【０２１３】
こうして得られた缶について、内面フィルムの健全性及び耐デント性を評価した。又、レトルト殺菌処理でのフィルムの耐白化性については内面及び外面のフィルムを調べた。結果は表２に示した。
【０２１４】
表２から判るように、実施例６（テスト１３）の被覆アルミニウム合金板は、缶の内面側は良好なパンチ離型性を示し、一方、缶の外面側は良好な耐カジリ性を示し、製缶性に優れていることが判る。また、得られた缶はレトルト殺菌処理で白化はなく、内面品質や耐デント性も良好なものであることが判る。そして、フィルムの製膜方法や被覆金属板の製造方法においても優れた方法であることが判る。
【０２１５】
［実施例７］
ポリエステルフィルム（ＡＦ）の（Ｉ）層及び（ＩＩＩ）の原料として、ＰＥＴ−ＩＩ／ＰＢＴ−Ｉ＝４０／６０重量％の混合比で混合した混合ポリエステルに、該混合ポリエステル１００重量部に対してワックスを０．０５重量部の割合で配合した混合物を、また、（ＩＩ）層の原料としてポリエステルＡ単体を、実施例１の手順に従って、それぞれのポリエステルを２８０℃で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、余熱温度６５℃、延伸温度１００℃で縦方向に４．５倍延伸し、両端部を切断して、（Ｉ）層厚み５μｍ、（ＩＩ）層厚み１６μｍ、（ＩＩＩ）層厚み５μｍ、総厚み２６μｍ（フィルム１９）のフィルムを製造した。
【０２１６】
又、ポリエステルフィルム（ＢＦ）の原料として、ＰＥＴ−ＩＩ／ＰＢＴ−Ｉ＝４０／６０重量％の混合比で混合した混合ポリエステルに、該混合ポリエステル１００重量部に対してワックスを０．０５重量部の割合で配合した混合物を、実施例１の手順に従って、ポリエステルを２８０℃で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、余熱温度６５℃、延伸温度１００℃で縦方向に４．５倍延伸し、両端部を切断して、厚み１６μｍ（フィルム２０）のフィルムを製造した。
【０２１７】
得られたフィルム１９、及びフィルム２０は、両端部のフィルム割れや外観不良もなく、良好であった。なお、（ＩＩ）層中のダイマー酸の含有量は１０モル％であった。
【０２１８】
こうして得たフィルムを、加熱ロール（ジャケットロール）で２５０℃に加熱された、実施例１で用いたアルミニウム合金板の一方の面にフィルム１９の（ＩＩＩ）層が、他の面にはフィルム２０が、それぞれ相接するように、アルミニウム合金板の両面にロール圧着させて得た被覆板を、次いで板温が２７０℃になるように熱風炉中で加熱した後、水中に浸漬して急冷し、被覆アルミニウム合金板（テスト１４）を得た。
【０２１９】
得られた被覆アルミニウム合金板のフィルムの融点の測定結果は表１に、又、密度の測定結果は表２に示した。
【０２２０】
こうして得た被覆アルミニウム合金板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が６２％の３５０ｍｌサイズのシームレス缶を製缶した。
【０２２１】
得られた缶について、缶の内面側についてはパンチの離型性、缶の外面側については耐カジリ性を調べた。結果は表２に示した。
【０２２２】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、得られた缶の内面側フィルムの密度は表２に示した。
【０２２３】
こうして得られた缶について、内面フィルムの健全性、及び耐デント性を評価した。又、レトルト殺菌処理でのフィルムの耐白化性については内面、及び外面のフィルムを調べた。結果は表２に示した。
【０２２４】
表２から判るように、実施例７（テスト１４）の被覆アルミニウム合金板は、缶の内面側は良好なパンチ離型性を示し、一方、缶の外面側は良好な耐カジリ性を示し、製缶性に優れていることが判る。また、得られる缶はレトルト殺菌処理で白化はなく、内面品質や耐デント性も良好なものであることが判る。そして、フィルムの製膜方法や被覆金属板の製造方法においても優れた方法であることが判る。
【０２２５】
［実施例８］
ポリエステルフィルム（ＡＦ）の（Ｉ）層の原料として、ＰＥＴ−Ｉ／ＰＢＴ−Ｉ＝４０／６０重量％の混合比で混合した混合ポリエステルに、該混合ポリエステル１００重量部に対してワックスを０．０５重量部の割合で配合した混合物を、（ＩＩＩ）層の原料としてＰＥＴ−Ｉ／ＰＢＴ−Ｉ＝４０／６０重量％の混合比で混合した混合ポリエステル（ワックス無添加）を、（ＩＩ）層の原料としてポリエステルＡを４０重量％と、ポリエステルフィルム（ＡＦ）を得る際に切断除去した両端部を造粒したポリマーを６０重量％配合した混合物を、それぞれのポリエステルを２８０℃で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、余熱温度６５℃、延伸温度１００℃で縦方向に４．５倍延伸し、両端部を切断して、（Ｉ）層厚み６μｍ、（ＩＩ）層厚み１３μｍ、（ＩＩＩ）層厚み６μｍ、総厚み２５μｍ（フィルム２１）のフィルムを製造した。
【０２２６】
得られたフィルム２１は、両端部のフィルム割れや外観不良もなく、良好であった。なお、（ＩＩ）層中のダイマー酸の含有量は９モル％であった。
【０２２７】
こうして得たフィルムを、加熱ロール（ジャケットロール）で２５０℃に加熱された、実施例１で用いたアルミニウム合金板の一方の面にフィルム２１の（ＩＩＩ）層が、他の面には実施例１で製造したフィルム５が、それぞれ相接するように、アルミニウム合金板の両面にロール圧着させて得た被覆板を、次いで板温が２７０℃になるように熱風炉中で加熱した後、水中に浸漬して急冷し被覆アルミニウム合金板（テスト１５）を得た。
【０２２８】
得られた被覆アルミニウム合金板のフィルムの融点の測定結果は表１に、又、密度の測定結果は表２に示した。
【０２２９】
こうして得た被覆アルミニウム合金板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が６２％の３５０ｍｌサイズのシームレス缶を製缶した。
【０２３０】
得られた缶について、缶の内面側についてはパンチの離型性、缶の外面側については耐カジリ性を調べた。結果は表２に示した。
【０２３１】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、得られた缶の内面側フィルムの密度は表２に示した。
【０２３２】
こうして得られた缶について、内面フィルムの健全性及び耐デント性を評価した。又、レトルト殺菌処理でのフィルムの耐白化性については内面及び外面のフィルムを調べた。結果は表２に示した。
【０２３３】
表２から判るように、実施例８（テスト１５）の被覆アルミニウム合金板は、缶の内面側は良好なパンチ離型性を示し、一方、缶の外面側は良好な耐かじり性を示し、製缶性に優れていることが判る。また、得られた缶はレトルト殺菌処理で白化はなく、内面品質や耐デント性も良好なものであることが判る。そして、フィルムの製膜方法や被覆金属板の製造方法においても優れた方法であることが判る。
【０２３４】
［比較例１］
ポリエステルフィルム（ＡＦ）の（Ｉ）層の原料として、ＰＥＴ−Ｉ／ＰＢＴ−Ｉ＝２０／８０重量％の混合比で混合した混合ポリエステルに、該混合ポリエステル１００重量部に対してワックスを０．０５重量部の割合で配合した混合物を、（ＩＩ）層の原料としてポリエステルＡ単体を、ポリエステルフィルム（ＡＦ）の（ＩＩＩ）層の原料として、ＰＥＴ−Ｉ／ＰＢＴ−Ｉ＝２０／８０重量％の混合比で混合した混合ポリエステル（ワックス無添加）を、それぞれのポリエステルを２７０℃で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、余熱温度６５℃、延伸温度１００℃で縦方向に４．５倍延伸し、両端部を切断して、（Ｉ）層厚み６μｍ、（ＩＩ）層厚み１３μｍ、（ＩＩＩ）層厚み６μｍ、総厚み２５μｍ（フィルム２２）のフィルムを製造した。
【０２３５】
又、ポリエステルフィルム（ＢＦ）の原料として、ＰＥＴ−Ｉ／ＰＢＴ−Ｉ＝２０／８０重量％の混合比で混合した混合ポリエステルに、該混合ポリエステル１００重量部に対してワックスを０．０５重量部の割合で配合した混合物を、実施例１の手順に従って、ポリエステルを２７０℃で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、余熱温度６５℃、延伸温度１００℃で縦方向に４．５倍延伸し、両端部を切断して厚み１６μｍ（フィルム２３）のフィルムを製造した。
【０２３６】
得られたフィルム２２及びフィルム２３のフィルムは、ＰＢＴ−Ｉの配合割合が多いためと思われるが、冷却ロール後でフィルムの両端部の割れが多発し、フィルムが安定して得られなかった。なお、（ＩＩ）層中のダイマー酸の含有量は１０モル％であった。
【０２３７】
こうして得られたフィルム２２の使用可能な部分とフィルム２３を、加熱ロール（ジャケットロール）で２５０℃に加熱された、実施例１で用いたアルミニウム合金板の一方の面にフィルム２２の（ＩＩＩ）層が、他の面にフィルム２３が、それぞれ相接するように、アルミニウム合金板の両面にロール圧着させて得た被覆板を、次いで板温が２７０℃になるように熱風炉中で加熱した後、水中に浸漬して急冷し被覆アルミニウム合金板（テスト１６）を得た。
【０２３８】
得られた被覆アルミニウム合金板のフィルムの融点は表１に、又、密度は表２に示した。
【０２３９】
こうして得られた被覆アルミニウム合金板及び被覆鋼板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が６２％の３５０ｍｌサイズのシームレス缶を製缶した。
【０２４０】
得られた缶について、缶の内面側についてはパンチの離型性、缶の外面側については耐カジリ性を調べた。結果は表２に示した。
【０２４１】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、得られた缶の内面側フィルムの密度は表２に示した。
【０２４２】
こうして得られた缶について、内面フィルムの健全性、及び耐デント性を評価した。又、レトルト殺菌処理でのフィルムの耐白化性については内面、及び外面のフィルムを調べた。結果は表２に示した。
【０２４３】
表２から判るように、比較例１（テスト１６）の被覆アルミニウム合金板は、内側フィルム（ＡＦ）の（Ｉ）層、（ＩＩＩ）層、及び外側フィルム（ＢＦ）でのＰＢＴ−Ｉの配合割合が多いため、缶の内面側は良好なパンチ離型性を示したが、缶の外面側は激しくカジリが発生し、実施例に比べ製缶性の点で劣っていた。また、得られた缶はレトルト殺菌処理での白化は見られなかったが、内面品質のＱＴＶ値や耐デント性が実施例に比べ劣っていた。フィルムの製膜については前述したように、冷却ロール後で両端部の割れが多発し、フィルムが安定して得られず、フィルム製造方法において問題があることが判る。
【０２４４】
［比較例２］
ポリエステルフィルム（ＡＦ）の（Ｉ）層の原料として、ＰＥＴ−ＩＩ／ＰＢＴ−Ｉ＝７０／３０重量％の混合比で混合した混合ポリエステルに、該混合ポリエステル１００重量部に対してワックスを０．０５重量部の割合で配合した混合物を、（ＩＩ）層の原料としてポリエステルＡ単体を、ポリエステルフィルム（ＡＦ）の（ＩＩＩ）層の原料として、ＰＥＴ−ＩＩ／ＰＢＴ−Ｉ＝７０／３０重量％の混合比で混合した混合ポリエステル（ワックス無添加）を、それぞれのポリエステルを２８０℃で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、余熱温度６５℃、延伸温度１００℃で縦方向に４．５倍延伸し、両端部を切断して、（Ｉ）層厚み６μｍ、（ＩＩ）層厚み１３μｍ、（ＩＩＩ）層厚み６μｍ、総厚み２５μｍ（フィルム２４）のフィルムを製造した。
【０２４５】
又、ポリエステルフィルム（ＢＦ）の原料として、ＰＥＴ−ＩＩ／ＰＢＴ−Ｉ＝７０／３０重量％の混合比で混合した混合ポリエステルに、該混合ポリエステル１００重量部に対してワックスを０．０５重量部の割合で配合した混合物を、実施例１の手順に従って、ポリエステルを２７０℃で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、余熱温度６５℃、延伸温度１００℃で縦方向に４．５倍延伸し、両端部を切断して厚み１６μｍ（フィルム２５）のフィルムを製造した。
【０２４６】
得られたフィルム２４、及びフィルム２５のフィルムは、両端部のフィルム割れや外観不良もなく、良好であった。なお、（ＩＩ）層中のダイマー酸の含有量は１０モル％であった。
【０２４７】
こうして得られたフィルムを、加熱ロール（ジャケットロール）で２５０℃に加熱された、実施例１で用いたアルミニウム合金板の一方の面にフィルム２４の（ＩＩＩ）層が、他の面にフィルム２５が、それぞれ相接するように、アルミニウム合金板の両面にロール圧着させて得た被覆板を、次いで板温が２７０℃になるように熱風炉中で加熱した後、水中に浸漬して急冷し被覆アルミニウム合金板（テスト１５）を得た。得られた被覆アルミニウム合金板のフィルムの融点は表１に、又、密度は表２に示した。
【０２４８】
こうして得た被覆アルミニウム合金板の両面に潤滑剤を塗布後、ポリエステルフィルム（ＡＦ）が缶の内面側となるように１００缶／分の加工速度でカップ絞り加工、再絞り加工、及びしごき加工を行って、缶壁部の加工度が６２％の３５０ｍｌサイズのシームレス缶を製缶した。
【０２４９】
得られた缶について、缶の内面側についてはパンチの離型性、缶の外面側については耐カジリ性を調べた。結果は表２に示した。
【０２５０】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、得られた缶の内面側フィルムの密度は表２に示した。
【０２５１】
こうして得た缶について、内面フィルムの健全性、及び耐デント性を評価した。又、レトルト殺菌処理でのフィルムの耐白化性については内面及び外面のフィルムを調べた。結果は表２に示した。
【０２５２】
表２から判るように、比較例２（テスト１７）の被覆アルミニウム合金板は、缶の内面側は良好なパンチ離型性を示し、また、缶の外面側はカジリの発生もなく、良好な製缶性を示した。しかし、得られた缶は、内面のＱＴＶ値は実施例と差異は見られないが、ＰＥＴ−ＩＩの配合量が多いため、耐デント性は明らかに劣り、また、レトルト殺菌処理での白化は激しく起こっていた。フィルムの製膜方法や被覆金属板の製造方法には特に問題はなかった。
【０２５３】
［比較例３］
実施例１で用いた、ポリエステルフィルム（ＡＦ）の（Ｉ）層及び（ＩＩＩ）層の原料、（ＩＩ）層の原料、及びポリエステルフィルム（ＢＦ）の原料用い、実施例１の手順に従って、それぞれの原料を実施例１の温度で溶融させ、Ｔダイを用いて、表面温度を３５℃にした表面粗度（Ｒａ）が０．０５μｍの鏡面状の冷却ロール（周速：４０ｍ／分）へ層状にキャストし、冷却固化させた後、予熱温度６５℃、延伸温度１００℃で縦方向に４．５倍延伸し、両端部を切断して、ポリエステルフィルム（ＡＦ）は厚みが（Ｉ）層厚み６μｍ、（ＩＩ）層厚み１３μｍ、（ＩＩＩ）層厚み６μｍ、総厚み２５μｍ（フィルム２６）を、ポリエステルフィルム（ＢＦ）は厚み１５μｍ（フィルム２７）のフィルムを製造した。
【０２５４】
得られたフィルム２６、及びフィルム２７のフィルムは、両端部のフィルム割れはなかったが、冷却ロールが鏡面仕上げのため、空気の巻き込み跡が残り、透明観の劣るフィルムであった。
【０２５５】
こうして得られたフィルムを、加熱ロール（ジャケットロール）で２５０℃に加熱された、実施例１で用いたアルミニウム合金板の一方の面にフィルム２６の（ＩＩＩ）層が、他の面にフィルム２７が、それぞれ相接するように、アルミニウム合金板の両面にロール圧着させて得た被覆板を、次いで板温が２７０℃になるように熱風炉中で加熱した後、水中に浸漬して急冷し、被覆アルミニウム合金板（テスト１８）を得た。
【０２５６】
得られた被覆アルミニウム合金板のフィルムの融点は表１に、又、密度は表２に示した。
【０２５７】
こうして得られた被覆アルミニウム合金板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が６２％の３５０ｍｌサイズのシームレス缶を製缶した。
【０２５８】
得られた缶について、缶の内面側についてはパンチの離型性、缶の外面側については耐カジリ性を調べた。結果は表２に示した。
【０２５９】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、得られた缶の内面側フィルムの密度は表２に示した。
【０２６０】
こうして得られた缶について、内面フィルムの健全性、及び耐デント性を評価した。又、レトルト殺菌処理でのフィルムの耐白化性については内面及び外面のフィルムを調べた。結果は表２に示した。    
【０２６１】
比較例３（テスト１８）の被覆アルミニウム合金板は、フィルム製膜時の冷却ロールの表面粗度（Ｒａ）が小さすぎる（鏡面仕上げ）ため、表２から判るように、缶の内面側のパンチ離型性は良好であったが、缶の外面側はカジリが発生しており、製缶性は良くなかった。また、得られた缶は、気泡が原因と思われるフィルム破れが内面の缶壁部で発生し、ＱＴＶ値は本発明例に比べ劣ったものであった。耐デント性は実施例に比べ、若干劣るものであった。但し、レトルト殺菌処理での白化は良好であった。比較例３のフィルムの製膜方法は、実施例に比べ好ましくない方法である。
【０２６２】
［比較例４］
実施例１で用いた、ポリエステルフィルム（ＡＦ）の（Ｉ）層及び（ＩＩＩ）層の原料、（ＩＩ）層の原料、及びポリエステルフィルム（ＢＦ）の原料用い、実施例１の手順に従って、それぞれの原料を実施例１の温度で溶融させ、Ｔダイを用いて、表面温度を３５℃にした表面粗度（Ｒａ）が４．３μｍの梨地状の冷却ロール（周速：５５ｍ／分）へ層状にキャストし、冷却固化させた後、予熱温度６５℃、延伸温度１００℃で縦方向に４．５倍延伸し、両端部を切断して、ポリエステルフィルム（ＡＦ）は厚みが（Ｉ）層厚み６μｍ、（ＩＩ）層厚み１３μｍ、（ＩＩＩ）層厚み６μｍ、総厚み２５μｍ（フィルム２８）を、ポリエステルフィルム（ＢＦ）は厚み１４μｍ（フィルム２９）のフィルムを製造した。
【０２６３】
得られたフィルム２８及びフィルム２９のフィルムは両端部のフィルム割れはなかったが、冷却ロール表面の梨地の跡型が斑状に広がり、透明観の劣るフィルムであった。
【０２６４】
こうして得られたフィルムを、加熱ロール（ジャケットロール）で２５０℃に加熱された、実施例１で用いたアルミニウム合金板の一方の面にフィルム２８の（ＩＩＩ）層が、他の面にフィルム２９が、それぞれ相接するように、アルミニウム合金板の両面にロール圧着させて得た被覆板を、次いで板温が２７０℃になるように熱風炉中で加熱した後、水中に浸漬して急冷し被覆アルミニウム合金板（テスト１９）を得た。
【０２６５】
得られた被覆アルミニウム合金板のフィルムの融点の測定結果は表１に、又、密度の測定結果は表２に示した。
【０２６６】
こうして得られた被覆アルミニウム合金板の両面に潤滑剤を塗布後、ポリエステルフィルム（ＡＦ）が缶の内面となるように１００缶／分の加工速度でカップ絞り加工、再絞り加工及びしごき加工を行って、缶壁部の加工度が６２％の３５０ｍｌサイズのシームレス缶を製缶した。
【０２６７】
得られた缶について、缶の内面側についてはパンチの離型性、缶の外面側については耐カジリ性を調べた。結果は表２に示した。
【０２６８】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、得られた缶の内面側フィルムの密度は表２に示した。
【０２６９】
こうして得られた缶について、内面フィルムの健全性、及び耐デント性を評価した。又、レトルト殺菌処理でのフィルムの耐白化性については内面及び外面のフィルムを調べた。結果は表２に示した。
【０２７０】
比較例４（テスト１９）の被覆アルミニウム合金板は、フィルム製膜時の冷却ロールの表面粗度（Ｒａ）が粗いため、表２から判るように、缶の内面側のパンチ離型性は良好であったが、缶の外面側はカジリが発生しており、外観も劣るもので、製缶性は良くなかった。また、得られる缶の内面はＱＴＶ値が本発明例に比べ劣ったものであった。また、耐デント性は本発明例に比べ大差はないが若干劣るものであった。レトルト殺菌処理での白化はなく良好であった。比較例４のフィルムの製膜方法は実施例に比べ、好ましくない方法である。
【０２７１】
［比較例５］
ポリエステルフィルム（ＡＦ）の原料にポリエステルＡを用い、実施例１の温度で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、予熱温度６５℃、延伸温度１００℃で縦方向に４．５倍延伸し、両端部を切断して厚みが２５μｍ（フィルム３０）の単層フィルムを製造した。得られたフィルム３０は、両端部のフィルム割れや外観不良もなく、良好であった。
【０２７２】
こうして得たフィルム３０を、加熱ロール（ジャケットロール）で２５０℃に加熱された、実施例１で用いたアルミニウム合金板の一方の面に、他の面には実施例１で製造したフィルム５をそれぞれロール圧着させて得た被覆板を、次いで板温が２７０℃になるように熱風炉中で加熱した後、水中に浸漬して急冷し、被覆アルミニウム合金板（テスト２０）を得た。
【０２７３】
得られた被覆アルミニウム合金板のフィルムの融点の測定結果は表１に、又、密度の測定結果は表２に示した。
【０２７４】
こうして得た被覆アルミニウム合金板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が６２％の３５０ｍｌサイズのシームレス缶を製缶した。
【０２７５】
得られた缶について、缶の内面側についてはパンチの離型性、缶の外面側については耐カジリ性を調べた。結果は表２に示した。
【０２７６】
その結果、比較例５（テスト２０）の被覆アルミニウム合金板は、パンチと接する面のフィルム組成が本発明品と異なり、ポリエステルフィルム（ＡＦ）の（Ｉ）層がなく、又、ワックスも配合されていないため、フィルムがしごき加工時に発生する熱で軟化しパンチ表面に粘着したため、内面のパンチ離型性が悪く、缶の挫屈が激しく正常な缶は得られなかった。また、外面の耐カジリ性も、内面フィルムの影響か否かは不明だが、実施例に比べ、若干劣った結果であった。
【０２７７】
そこで、加工速度を６０缶／分、加工度を５６％まで下げてしごき加工を行ったが、やはり缶の坐屈が散発したので、以降の評価は行わなかった。
【０２７８】
［比較例６］
ポリエステルフィルム（ＡＦ）の（Ｉ）層及び（ＩＩＩ）層の原料としてＰＥＴ−Ｉ／ＰＢＴ−Ｉ＝４０／６０重量％の混合比で混合した混合ポリエステル（ワックス無添加）、また、（ＩＩ）層の原料としてポリエステルＡ単体を、又、ポリエステルフィルム（ＢＦ）の原料としてＰＥＴ−Ｉ／ＰＢＴ−Ｉ＝４０／６０重量％の混合比で混合した混合ポリエステル（ワックス無添加）を用いて、実施例１の手順に従って、それぞれの原料を溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、予熱温度６５℃、延伸温度１００℃で縦方向に４．５倍延伸し、両端部を切断して、ポリエステルフィルム（ＡＦ）は厚みが（Ｉ）層厚み５μｍ、（ＩＩ）層厚み１５μｍ、（ＩＩＩ）層厚み５μｍ、総厚み２５μｍ（フィルム３１）を、ポリエステルフィルム（ＢＦ）は厚み１４μｍ（フィルム３２）のフィルムを製造した。
【０２７９】
得られたフィルム３１、及びフィルム３２のフィルムは全て両端部のフィルム割れや外観不良もなく、良好であった。なお、（ＩＩ）層中のダイマー酸の含有量は１０モル％であった。
【０２８０】
こうして得られたフィルムを、加熱ロール（ジャケットロール）で２５０℃に加熱された、実施例１で用いたアルミニウム合金板の一方の面にフィルム３１の（ＩＩＩ）層が、他の面にフィルム３２が、それぞれ相接するように、アルミニウム合金板の両面にロール圧着させて得た被覆板を、次いで板温が２７０℃になるように熱風炉中で加熱した後、水中に浸漬して急冷し被覆アルミニウム合金板（テスト２１）を得た。
【０２８１】
得られた被覆アルミニウム合金板のフィルムの融点は表１に、又、密度は表２に示した。
【０２８２】
こうして得た被覆アルミニウム合金板の両面に潤滑剤を塗布後、ポリエステルフィルム（ＡＦ）が缶の内面側となるように１００缶／分の加工速度でカップ絞り加工、再絞り加工、及びしごき加工を行って、缶壁部の加工度が６２％の３５０ｍｌサイズのシームレス缶を製缶した。
【０２８３】
得られた缶について、缶の内面側についてはパンチの離型性、缶の外面側については耐カジリ性を調べた。結果は表２に示した。
【０２８４】
更に、実施例１の手順に従って缶に被覆されているポリエステルフィルムを非晶質にした後、次いでネックイン加工、及びフランジ加工を行い、開口部を絞った３５０ｍｌサイズ缶を製造した。得られた缶は、フィルム剥離はなく良好な外観を呈していた。なお、得られた缶の内面側フィルムの密度は表２に示した。
【０２８５】
こうして得られた缶について、内面フィルムの健全性及び耐デント性を評価した。又、レトルト殺菌処理でのフィルムの耐白化性については内面及び外面のフィルムを調べた。結果は表２に示した。
【０２８６】
比較例６（テスト２１）の被覆アルミニウム合金板は、フィルム（ＡＦ）、フィルム（ＢＦ）何れにもワックスが配合されていないため、表２から判るように、缶の内面側のパンチ離型性は実施例に比べ若干劣る程度であったが、缶の外面側は実施例に比べ劣っており、製缶性は実施例に比べ劣っていた。また、得られる缶の内面のＱＴＶ値は、実施例に比べ劣ったものであった。耐デント性については実施例と同等のものが得られていた。実施例に比べ若干劣ったものであった。一方、レトルト殺菌処理での耐白化性については良好であった。フィルムの製膜方法や被覆金属板の製造方法については特に問題はなかった。
【０２８７】
［比較例７］
ポリエステルフィルム（ＡＦ）の（Ｉ）層、及び（ＩＩＩ）層の原料としてポリエステルＣ単体に、該ポリエステルＣ１００重量部に対してワックスを０．０５重量部の割合で配合した混合物を、（ＩＩ）層の原料としてポリエステルＡ単体を、及びポリエステルフィルム（ＢＦ）の原料としてポリエステルＣ単体に、該ポリエステルＣ１００重量部に対してワックスを０．０５重量部の割合で配合した混合物を用い、実施例１の手順に従って、それぞれのポリエステルを２８０℃で溶融させ、Ｔダイを用いて、表面温度を３５℃にした表面粗度（Ｒａ）が１．５μｍの梨地状の冷却ロール（周速：５０ｍ／分）へ層状にキャストし、冷却固化させた後、余熱温度６５℃、延伸温度１００℃で縦方向に４．５倍延伸し、両端部を切断して、ポリエステルフィルム（ＡＦ）は（Ｉ）層厚み６μｍ、（ＩＩ）層厚み１３μｍ、（ＩＩＩ）層厚み６μｍ、総厚み２５μｍ（フィルム３３）のフィルムを、ポリエステルフィルム（ＢＦ）は１６μｍ（フィルム３４）を製造した。
【０２８８】
得られたフィルム３３、及びフィルム３４は、両端部のフィルム割れや外観不良もなく、良好であった。なお、（ＩＩ）層中のダイマー酸の含有量は１０モル％であった。
【０２８９】
こうして得られたフィルムを、加熱ロール（ジャケットロール）で２５０℃に加熱された、実施例１で用いたアルミニウム合金板の一方の面にフィルム３３の（ＩＩＩ）層が、他の面にフィルム３４が、それぞれ相接するように、アルミニウム合金板の両面にロール圧着させて得た被覆板を、次いで板温が２７０℃になるように熱風炉中で加熱した後、水中に浸漬して急冷し被覆アルミニウム合金板（テスト２２）を得た。得られた被覆アルミニウム合金板のフィルムの融点は表１に、又、密度は表２に示した。
【０２９０】
こうして得られた被覆アルミニウム合金板の両面に潤滑剤を塗布後、ポリエステルフィルム（ＡＦ）が缶の内面側となるように９０缶／分の加工速度でカップ絞り加工、再絞り加工、及びしごき加工を行って、缶壁部の加工度が６２％の３５０ｍｌサイズのシームレス缶を製缶した。
【０２９１】
得られた缶について、缶の内面側についてはパンチの離型性、缶の外面側については耐カジリ性を調べた。結果は表２に示した。
【０２９２】
その結果、比較例７（テスト２２）の被覆アルミニウム合金板は、パンチと接する面のフィルム組成が本発明品と異なっており、内面のポリエステルフィルム（ＡＦ）の（Ｉ）層が非晶性のため、フィルムがしごき加工時に発生する熱で（Ｉ）層の樹脂が軟化し、その結果（Ｉ）層のフィルムがパンチ表面に食い込み易くなり内面のパンチ離型性が悪く、缶の挫屈が激しく正常な缶体は得られなかった。また、外面のフィルム組成も本発明品と異なっているため、耐カジリ性も実施例に比べ著しく劣った結果であった。
【０２９３】
そこで、加工速度を６０缶／分、加工度を５６％まで下げてしごき加工を行ったが、やはり缶の挫屈が起こっていたので以降の評価は行わなかった。
【０２９４】
［比較例８］  
ポリエステルフィルム（ＡＦ）の（Ｉ）層の原料として、ＰＥＴ−Ｉ／ＰＢＴ−Ｉ＝４０／６０重量％の混合比で混合した混合ポリエステルに、該混合ポリエステル１００重量部に対してワックスを０．０５重量％配合した混合物、（ＩＩＩ）層の原料として、ＰＥＴ−Ｉ／ＰＢＴ−Ｉ＝４０／６０重量％の混合比で混合した混合ポリエステル（ワックス無添加）、（ＩＩ）層の原料としてポリエステルＡ単体をそれぞれ２８０℃で溶融させ、Ｔダイを用いて、表面温度を３５℃にした表面粗度（Ｒａ）が１．５μｍの梨地状の冷却ロ−ル（周速：５０ｍ／分）へ層状にキャストし、Ｔダイと冷却ロ−ルとの間隔２ｃｍ、中央部と両端部は別々の装置で静電密着させ（中央部：４．５ｋＶ、両端部：６ｋＶの直流電源を印加）冷却固化させた後、予熱温度６５℃、延伸温度１００℃で縦方向に４．５倍延伸した後両端部を切断して、厚みが（Ｉ）層厚み１１μｍ、（ＩＩ）層厚み３μｍ、（ＩＩＩ）層厚み１１μｍ、総厚み２５μｍのフィルム（フィルム３５）を製造した。得られたフィルム３５は両端部のフィルム割れや外観不良もなく、良好であった。なお、（ＩＩ）層中のダイマー酸の含有量は１０モル％であった。
【０２９５】
こうして得られたフィルムを、加熱ロ−ル（ジャケットロ−ル）で２５０℃に加熱された、板厚０．２８ｍｍの３００４系アルミニウム合金板の一方の面にフィルム３３が、他の面には実施例１で製造したフィルム５が、それぞれ相接するように、アルミニウム合金板の両面にロ−ル圧着させて得た被覆板を、次いで板温が２７５℃になるように熱風炉中で加熱した後、水中に浸漬して急冷し被覆アルミニウム合金板（テスト２３）を得た。
【０２９６】
得られたテスト２３の被覆アルミニウム合金板のフィルムの融点の測定結果は表１に、密度の測定結果は表２に示した。
【０２９７】
こうして得られたテスト２３の被覆アルミニウム合金板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が６２％の３５０ｍｌサイズのシ−ムレス缶を製缶した。
【０２９８】
得られた缶について、缶の内面側についてはパンチの離型性、缶の外面側については耐カジリ性を調べた。結果は表２に示した。
【０２９９】
更に、前記の缶の開口部をトリミングした後、金属板の温度を２７２℃となるように熱風で加熱後直ちに急冷し、ポリエステル樹脂フィルムを非晶質にした後、次いで、開口部のトリミング加工、ネックイン加工およびフランジ加工を行い、開口部を絞った３５０ｍｌサイズの缶を製造した。得られた缶は、フィルム剥離はなく良好な外観を呈していた。なお、缶の内面フィルムの密度の測定結果は表２に示した。
【０３００】
こうして得られた缶について、内面フィルムの健全性及び耐デント性を評価した。又、レトルト殺菌処理でのフィルムの耐白化性については内面及び外面のフィルムを調べた。結果は表２に示した。
【０３０１】
表２から判るように、比較例８であるテスト２３の被覆アルミニウム合金板は、内面フィルムのパンチ離型性や外面フィルムの耐カジリ性と言った製缶性は実施例と差異がなく良好であり、又、得られる缶はレトルト殺菌処理で白化はなく、内面のＱＴＶ値も実施例と差はなかった。しかし、耐デント性は内面フィルムが同一水準厚みの実施例に比べて劣っていた。フィルムの製膜方法や被覆金属板の製造方法については、フィルム３５は実施例と差異はなく優れた方法である。
【０３０２】
［比較例９］    
ポリエステルフィルム（ＡＦ）の（Ｉ）層の原料として、ＰＥＴ−Ｉ／ＰＢＴ−Ｉ＝４０／６０重量％の混合比で混合した混合ポリエステルに、該混合ポリエステル１００重量部に対してワックスを０．０５重量％配合した混合物、（ＩＩＩ）層の原料として、ＰＥＴ−Ｉ／ＰＢＴ−Ｉ＝４０／６０重量％の混合ポリエステル（ワックス無添加）、（ＩＩ）層の原料としてポリエステルＡ単体をそれぞれ２８０℃で溶融させ、Ｔダイを用いて、表面温度を３５℃にした表面粗度（Ｒａ）が１．５μｍの梨地状の冷却ロ−ル（周速：５０ｍ／分）へ層状にキャストし、Ｔダイと冷却ロ−ルとの間隔２ｃｍ、中央部と両端部は別々の装置で静電密着させ（中央部：４．５ｋＶ、両端部：６ｋＶの直流電源を印加）冷却固化させた後、予熱温度６５℃、延伸温度１００℃で縦方向に４．５倍延伸した後両端部を切断して、（Ｉ）層厚み７μｍ、（ＩＩ）層厚み２５μｍ、（Ｉ）層厚み７μｍ、総厚み３９μｍのフィルム（フィルム３６）を製造した。
【０３０３】
得られたフィルム３６は両端部のフィルム割れや外観不良もなく、良好であった。なお、（ＩＩ）層中のダイマー酸の含有量は１０モル％であった。
【０３０４】
こうして得られたフィルムを、加熱ロ−ル（ジャケットロ−ル）で２５０℃に加熱された、板厚０．２８ｍｍ、３００４系アルミニウム合金板の一方の面にフィルム３６が、他の面には実施例１で製造したフィルム５が、それぞれ相接するように、アルミニウム合金板の両面にロ−ル圧着させて得た被覆板を、次いで板温が２７５℃になるように熱風炉中で加熱した後、水中に浸漬して急冷し被覆アルミニウム合金板（テスト２４）を得た。
【０３０５】
得られたテスト２４の被覆アルミニウム合金板のフィルムの融点の測定結果は表１に、密度の測定結果は表２に示した。
【０３０６】
こうして得たテスト２４の被覆アルミニウム合金板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が６２％の３５０ｍｌサイズのシ−ムレス缶を製缶した。
【０３０７】
得られた缶について、缶の内面側についてはパンチの離型性、缶の外面側については耐カジリ性を調べた。結果は表２に示した。
【０３０８】
更に、前記の缶の開口部をトリミングした後、金属板の温度を２７２℃になるように熱風で加熱した後、直ちに急冷し、ポリエステル樹脂フィルムを非晶質にし、次いで、開口部のトリミング加工、ネックイン加工およびフランジ加工を行い、開口部を絞った３５０ｍｌサイズ缶を製造した。得られた缶は、フィルム剥離はなく良好な外観を呈していた。なお、缶の内面フィルムの密度の測定結果は表２に示した。
【０３０９】
こうして得られた缶について、内面フィルムの健全性及び耐デント性を評価した。又、レトルト殺菌処理でのフィルムの耐白化性については内面及び外面のフィルムを調べた。結果は表２に示した。    
【０３１０】
表２から判るように、比較例９であるテスト２４の被覆アルミニウム合金板は、内面フィルムのパンチ離型性が実施例に比べて劣り、外面フィルムもカジリが発生しており、成形性に問題があった。又、缶の内面品質については、耐デント性は良好であるが、ＱＴＶ値はフィルム厚みが同水準の実施例１のテスト４に比べ高い値を示した。これは、内面フィルムのパンチ離型性低下によりフィルム面に傷が入り易くなったためと考えられる。フィルムの製膜方法や被覆金属板の製造方法については、フィルム３６は実施例と差異はなく優れた方法である。
【０３１１】
［比較例１０］
実施例１のテスト２から得られた缶壁部の加工度が６２％の３５０ｍｌサイズのシームレス缶を用いて、開口部をトリミングした後、缶を板温が２４５℃（ＰＥＴ−Ｉ融点−６℃）になるよう熱風炉中を通過させて加熱し、その後、直ちに加圧空気で急冷した後、ネックイン加工、及びフランジ加工を行い、開口部を絞った３５０ｍｌサイズ缶を製造（テスト２５）した。
【０３１２】
その結果、比較例１０で得られた缶は、フランジ部でフィルム剥離が見られた。なお、得られた缶の内面側フィルムの密度の測定結果は表２に示した。
【０３１３】
こうして得られた缶について、内面フィルムの健全性、及び耐デント性を評価した。又、レトルト殺菌処理でのフィルムの耐白化性については内面、及び外面のフィルムを調べた。結果は表２に示した。
【０３１４】
表２から判るように、比較例１０（テスト２５）の缶は、内面品質やレトルト処理での耐白化性は良好であったが、再加熱時の温度がＰＥＴ−Ｉの融点に達しておらず、非晶質化が不十分であったと思われ、耐デント性が劣り、耐食性の点で問題があった。又、前述したようにフランジ部にフィルム剥離も見られ、缶としては劣ったものであった。従って、比較例１０（テスト２５）は、他の評価は行わなかった。なお、缶の内面フィルムの密度の測定結果は表２に示したが、この結果からも上記状況が推察できる。
【０３１５】
［比較例１１］
実施例１で用いた３００４系アルミニウム合金板を加熱ロール（ジャケットロール）で２４５℃に加熱し、実施例１で得られた用いたポリエステルフィルム（ＡＦ）のフィルム２を、アルミニウム合金板の一方の面に、他方の面にはポリエステルフィルム（ＢＦ）のフィルム５を、それぞれ相接するように、アルミニウム合金板の両面にロ−ル圧着させて被覆させた被覆板を、次いで板温が２４５℃（ＰＥＴ−Ｉの融点−６℃）になるように熱風炉中で加熱した後、水中に浸漬して急冷し、被覆アルミニウム合金板（テスト２６）を得た。
【０３１６】
得られた被覆アルミニウム合金板のフィルムの融点の測定結果は表１に、又、密度の測定結果は表２に示した。
【０３１７】
こうして得られた被覆アルミニウム合金板の両面に潤滑剤を塗布後、実施例１の手順に従って、ポリエステルフィルム（ＡＦ）が缶の内面側になるように、１００缶／分の加工速度でカップ絞り加工、再絞り加工及びしごき加工を行って、缶壁部の加工度が６２％の３５０ｍｌサイズのシームレス缶を製缶した。
【０３１８】
得られた缶について、内面フィルムのパンチ離型性および外面フィルムの耐カジリ性を調べた。
【０３１９】
更に、開口部をトリミングし、缶を金属板の温度が２７２℃（ＰＥＴ−Ｉの融点＋２１℃）になるよう熱風炉中を通過させて加熱し、その後、直ちに加圧空気で急冷し、ポリエステルフィルムを非晶質にした後、ネックイン加工、及びフランジ加工を行い、開口部を絞った３５０ｍｌサイズ缶を製造した。
【０３２０】
得られた缶は、製缶前の加熱が不十分であったため十分には非晶質化されておらず、フランジ部エッジで若干フィルムの収縮が見られ、剥離が起こっていた。缶の内面フィルムの密度の測定結果は表２に示したが、この結果からも上記状況が推察できる。
【０３２１】
こうして得られた缶について、内面フィルムの健全性、及び耐デント性を評価した。又、レトルト殺菌処理でのフィルムの耐白化性については内面及び外面のフィルムを調べた。結果は表２に示した。
【０３２２】
表２から判るように、比較例１１（テスト２６）の缶は、ポリエステルフィルムを非晶質にするべく加熱する際に、ＰＥＴ−Ｉの融点に達していなかったため、十分非晶質化しなかったと思われ、ＱＴＶ値が実施例に比べ高く、内面フィルムの健全性が劣っていることが判る。又、耐カジリ性も実施例に比べ劣っていた。但し、表２の缶内面フィルムの密度のデータが示すように製缶後の再加熱で非晶質化できたため、耐デント性は実施例と同等の値が得られた。
【０３２３】
［比較例１２］
ポリエステルフィルム（ＡＦ）の（Ｉ）層及び（ＩＩＩ）層の原料として、ＰＥＴ−Ｉ／ＰＢＴ−Ｉ＝４０／６０重量％の混合比で混合した混合ポリエステル１００重量部にワックスを０．０５重量部配合させた混合物、（ＩＩ）層の原料としてポリエステルＤ単体をそれぞれ２８０℃で溶融させ、Ｔダイを用いて、表面温度を３５℃にした表面粗度（Ｒａ）が２．３μｍの梨地状の冷却ロール（周速：５０ｍ／分）へ層状にキャストし、Ｔダイと冷却ロールとの間隔２ｃｍ、中央部と両端部は別々の装置で静電密着させ（中央部：４．５ｋＶ、両端部：６ｋＶの直流電源を印加）冷却固化させた後、ポリエステルフィルムを予熱温度６５℃、延伸温度１００℃で縦方向に４．５倍延伸し、次いで両端部を切断して、（Ｉ）層厚み６μｍ、（ＩＩ）層厚み１３μｍ、（ＩＩＩ）層の厚み６μｍ、総厚み２５μｍ（フィルム３７）のフィルムを製造した。
【０３２４】
得られたフィルム３７は両端部のフィルム割れや外観不良もなく、良好であった。
なお、（ＩＩ）層中のダイマ−酸の含有量は３モル％であった。
【０３２５】
こうして得られたフィルムを、加熱ロール（ジャケットロール）で２４５℃に加熱された、板厚０．２８ｍｍ、３００４系アルミニウム合金板の一方の面にフィルム１が、他の面には実施例１で得られたフィルム５が、それぞれ相接するように、アルミニウム合金板の両面にロール圧着させて被覆板を得た後、次いで板温が２７５℃になるように熱風炉中で加熱した後、水中に浸漬して急冷し被覆アルミニウム合金板（テスト２７）を得た。
【０３２６】
得られた被覆アルミニウム合金板のフィルムの融点の測定結果は表１に、密度の測定結果は表２に示した。
【０３２７】
こうして得られた被覆アルミニウム合金板の両面に潤滑剤を塗布後、ポリエステルフィルム（ＡＦ）が缶の内面側となるように１００缶／分の加工速度でカップ絞り加工、再絞り加工及びしごき加工を行って、缶壁部の加工度が６２％の３５０ｍｌサイズのシームレス缶を製缶した。
【０３２８】
得られた缶について、缶の内面側についてはパンチの離型性、缶の外面側については耐カジリ性を調べた。結果は表２に示した。
【０３２９】
更に、前記缶の開口部をトリミングし、缶を板温が２７２℃になるよう熱風炉中を通過させて加熱した後、加圧空気を吹き付けて急冷し、ポリエステル樹脂フィルムを非晶質にした後、次いで、ネックイン加工およびフランジ加工を行い、開口部を絞った３５０ｍｌサイズ缶を製造した。缶の内外面共にフィルム剥離はなく、良好な缶が得られた。なお、得られた缶の内面側フィルムの密度の測定結果は表２に示した。
【０３３０】
こうして得られた缶の内面について、ＱＴＶ試験で内面フィルムの健全性及び耐デント性を評価した。また、内外面のフィルムについてレトルト殺菌処理での耐白化性を調べた。その結果は表２に示した。
【０３３１】
表２から判るように、比較例１２のテスト２７の被覆アルミニウム合金板は、内面のパンチ離型性や外面の耐カジリ性と言った製缶性は良好であった。得られた缶は、内面品質は実施例と比較して同水準の性能を示したが、耐デント性は実施例に比べ劣っており、ダイマー酸の含有量が３モル％では耐デント性が確保出来ないことが判る。レトルト殺菌処理での耐白化性については良好であった。また、フィルムの製膜方法や被覆金属板の製造方法は実施例と同様に良好なものが得られた。
【０３３２】
【表１】
2005178048.tif 000002
2005178048.tif 000003
【０３３３】
【表２】
2005178048.tif 000004
【産業上の利用可能性】
【０３３４】
以上、説明したように、本発明によって高速・高加工度での製缶性（例えば、絞り・しごき加工性）に優れた、ポリエステルフィルム被覆金属板を提供することが可能になった。
【０３３５】
本発明のポリエステルフィルム被覆金属板は、混合ポリエステルにワックスを配合することにより、得られるポリエステルフィルムの動摩擦係数を低下させ、滑り易くする効果を有するようになり、これにより、パンチの離型性の向上や耐カジリ性を向上させることができ、高速・高加工度での製缶性（例えば、絞り・しごき加工性）に優れた、ポリエステルフィルム被覆金属板を提供することが可能になった。
【０３３６】
又、本発明のポリエステルフィルム被覆金属板を使用して、良好な耐食性や耐デント性を備えた、優れたポリエステルフィルム被覆金属缶が得られ、又、内容物を充填した後に行われるレトルト殺菌処理で、フィルムの白化といった外観を大きく損ねる現象が発生せず、優れた印刷外観が保持・確保できるなど、多くの利点を有したポリエステルフィルム被覆金属缶が得られるようになった。
【０３３７】
本発明のポリエステルフィルム被覆金属板の製造方法は、得られるフィルムの厚みが均一な中央部分（実質的に金属板に被覆できる部分）が広く、かつ切断除去した両端部を再利用できるため材料ロスが少なく、更に両端部を切断除去する際に、フィルムが切断し易く、高速で溶融樹脂膜を冷却固化した場合にもフィルムに微細な凹凸が発生しにくい、と言った利点を有し、生産効率の高い、低価格のポリエステルフィルム被覆金属板の製造方法を提供することができるようになった。
【０３３８】
本発明のポリエステルフィルム被覆金属缶は、前記のポリエステルフィルム被覆金属板から成形加工して得られるシームレス缶であって、高加工度の製缶処理後も、良好な耐食性や耐デント性を有する等、品質面からも優れた缶を得ることができるようになった。
【０３３９】
又、本発明のポリエステルフィルム被覆金属板から成形して得られる缶は、前述したように、内容物を充填・密封した後に施されるレトルト殺菌処理と言った熱水処理やパストロ殺菌処理と言った温水処理を経てもフィルムの白化現象が発生しにくいため、例えば缶の外観は美麗観を確保でき、更には、レトルト殺菌処理と言った熱水処理後においても良好な耐デント性を有する缶を提供できるようになった。